(57)【要約】  光制御フィルムは、光入力面、及び光入力面の反対側の光出力面と、光入力面と光出力面との間に配置された交互の透過領域及び吸収領域であって、吸収領域が、光吸収材料の第２の濃度Ｃ２を有するクラッド層の間に挟まれた、光吸収材料の第１の濃度Ｃ１を有するコアを含み、Ｃ２＜Ｃ１であり、コアが、少なくとも２０のアスペクト比を有する、交互の透過領域及び吸収領域と、を備える。
2021533407.tif 000002
【特許請求の範囲】
【請求項１】
光制御フィルムであって、
光入力面、及び前記光入力面の反対側の光出力面と、
前記光入力面と前記光出力面との間に配置された交互の透過領域及び吸収領域であって、前記吸収領域が、光吸収材料の第２の濃度Ｃ２を有するクラッド層の間に挟まれた、前記光吸収材料の第１の濃度Ｃ１を有するコアを含み、Ｃ２＜Ｃ１であり、前記コアが、少なくとも２０のアスペクト比を有する、交互の透過領域及び吸収領域と、
を備える、
光制御フィルム。
【請求項２】
前記光吸収材料が、光吸収粒子を含む、請求項１に記載の光制御フィルム。
【請求項３】
前記光吸収材料が、有機光吸収材料を含む、請求項１又は２に記載の光制御フィルム。
【請求項４】
前記光吸収材料が、カーボンブラック粒子を含む、請求項１〜３のいずれか一項に記載の光制御フィルム。
【請求項５】
前記光吸収材料が、約５００ナノメートル未満のメジアン粒径を有する光吸収粒子を含む、請求項１〜４のいずれか一項に記載の光制御フィルム。
【請求項６】
前記コアが、３０重量％〜１００重量％の光吸収材料を含み、前記クラッド層が、０．５重量％〜５０重量％の光吸収材料を含む、請求項１〜５のいずれか一項に記載の光制御フィルム。
【請求項７】
前記コアが、７５重量％〜９０重量％の光吸収材料を含む、請求項６に記載の光制御フィルム。
【請求項８】
前記クラッド層が、２５重量％〜４５重量％の光吸収材料を含む、請求項６又は７に記載の光制御フィルム。
【請求項９】
前記クラッド層が、光吸収粒子、非光吸収性希釈剤、及び有機ポリマー材料を含む、請求項１〜８のいずれか一項に記載の光制御フィルム。
【請求項１０】
前記非光吸収性希釈剤が、シリカ粒子を含む、請求項９に記載の光制御フィルム。
【請求項１１】
前記透過領域が、５度未満の壁角度を有する、請求項１〜１０のいずれか一項に記載の光制御フィルム。
【請求項１２】
前記透過領域及び吸収領域が、４０ミクロン〜４００ミクロンの範囲の高さを有する、請求項１〜１１のいずれか一項に記載の光制御フィルム。
【請求項１３】
前記コアが、５ミクロン以下の平均幅を有する、請求項１〜１２のいずれか一項に記載の光制御フィルム。
【請求項１４】
前記クラッド層が、１ミクロン以下の平均幅を有する、請求項１〜１３のいずれか一項に記載の光制御フィルム。
【請求項１５】
前記クラッド層が、１００ｎｍ〜５００ｎｍの平均幅を有する、請求項１４に記載の光制御フィルム。
【請求項１６】
前記吸収領域が、少なくとも５０のアスペクト比を有する、請求項１〜１５のいずれか一項に記載の光制御フィルム。
【請求項１７】
前記透過領域が、少なくとも２のアスペクト比を有する、請求項１〜１６のいずれか一項に記載の光制御フィルム。
【請求項１８】
前記吸収領域が、１０ミクロン〜４００ミクロンの平均ピッチを有する、請求項１〜１７のいずれか一項に記載の光制御フィルム。
【請求項１９】
前記光制御フィルムが、０度の視野角において少なくとも７５％の相対透過率を有する、請求項１〜１８のいずれか一項に記載の光制御フィルム。
【請求項２０】
前記光制御フィルムが、３５度〜８０度の視野角において５％以下の平均相対透過率を有する、請求項１〜１９のいずれか一項に記載の光制御フィルム。
【請求項２１】
前記クラッド層が、前記コア上のコンフォーマルコーティングである、請求項１〜２０のいずれか一項に記載の光制御フィルム。
【請求項２２】
前記クラッド層上に配置された第２のクラッド層を更に備える、請求項１〜２１のいずれか一項に記載の光制御フィルム。
【請求項２３】
前記コアが、少なくとも３０のアスペクト比を有する、請求項１〜２２のいずれか一項に記載の光制御フィルム。
【請求項２４】
前記吸収領域が、高分子電解質を含む、請求項１〜２３のいずれか一項に記載の光制御フィルム。
【請求項２５】
光制御フィルムであって、
光入力面、及び前記光入力面の反対側の光出力面と、
前記光入力面と前記光出力面との間に配置された交互の透過領域及び吸収領域であって、前記吸収領域が、第２の吸光係数ｋ２を有するクラッド層の間に挟まれた、第１の吸光係数ｋ１を有するコアを含み、ｋ２＜ｋ１であり、前記コアが、少なくとも２０のアスペクト比を有する、交互の透過領域及び吸収領域と、
を備える、光制御フィルム。
【請求項２６】
前記コア及び前記クラッド層が、光吸収粒子を含む光吸収材料を含む、請求項２５に記載の光制御フィルム。
【請求項２７】
前記コア及び前記クラッド層が、有機光吸収材料を含む、請求項２５又は２６に記載の光制御フィルム。
【請求項２８】
前記コア及び前記クラッド層が、カーボンブラック粒子を含む、請求項２５〜２７のいずれか一項に記載の光制御フィルム。
【請求項２９】
前記コア及び前記クラッド層が、約５００ナノメートル未満のメジアン粒径を有する光吸収粒子を含む、請求項２５〜２８のいずれか一項に記載の光制御フィルム。
【請求項３０】
ｋ１が、０．２〜０．４であり、ｋ２が、０．００５〜０．１５である、請求項２５〜２９のいずれか一項に記載の光制御フィルム。
【請求項３１】
前記クラッド層が、光吸収粒子、非光吸収性希釈剤、及び有機ポリマー材料を含む、請求項２５〜３０のいずれか一項に記載の光制御フィルム。
【請求項３２】
前記非光吸収性希釈剤が、シリカ粒子を含む、請求項３１に記載の光制御フィルム。
【請求項３３】
前記透過領域が、５度未満の壁角度を有する、請求項２５〜３２のいずれか一項に記載の光制御フィルム。
【請求項３４】
前記透過領域及び吸収領域が、４０ミクロン〜４００ミクロンの範囲の高さを有する、請求項２５〜３３のいずれか一項に記載の光制御フィルム。
【請求項３５】
前記コアが、５ミクロン以下の平均幅を有する、請求項２５〜３４のいずれか一項に記載の光制御フィルム。
【請求項３６】
前記クラッド層が、１ミクロン以下の平均幅を有する、請求項２５〜３５のいずれか一項に記載の光制御フィルム。
【請求項３７】
前記クラッド層が、１００ｎｍ〜５００ｎｍの平均幅を有する、請求項３６に記載の光制御フィルム。
【請求項３８】
前記吸収領域が、少なくとも５０のアスペクト比を有する、請求項２５〜３７のいずれか一項に記載の光制御フィルム。
【請求項３９】
前記透過領域が、少なくとも２のアスペクト比を有する、請求項２５〜３８のいずれか一項に記載の光制御フィルム。
【請求項４０】
前記吸収領域が、１０ミクロン〜４００ミクロンの平均ピッチを有する、請求項２５〜３９のいずれか一項に記載の光制御フィルム。
【請求項４１】
前記光制御フィルムが、０度の視野角において少なくとも７５％の相対透過率を有する、請求項２５〜４０のいずれか一項に記載の光制御フィルム。
【請求項４２】
前記光制御フィルムが、３５度〜８度の視野角において５％以下の平均相対透過率を有する、請求項２５〜４１のいずれか一項に記載の光制御フィルム。
【請求項４３】
前記クラッド層が、前記コア上のコンフォーマルコーティングである、請求項２５〜４２のいずれか一項に記載の光制御フィルム。
【請求項４４】
前記クラッド層上に配置された第２のクラッド層を更に備える、請求項２５〜４３のいずれか一項に記載の光制御フィルム。
【請求項４５】
前記コアが、少なくとも３０のアスペクト比を有する、請求項２５〜４４のいずれか一項に記載の光制御フィルム。
【請求項４６】
前記吸収領域が、高分子電解質を含む、請求項２５〜４５のいずれか一項に記載の光制御フィルム。
【請求項４７】
光制御フィルムであって、
光入力面、及び前記光入力面の反対側の光出力面と、
前記光入力面と前記光出力面との間に配置された交互の透過領域及び吸収領域であって、前記吸収領域が、光吸収粒子及び非光吸収性希釈剤を含むクラッド層の間に挟まれた、光吸収粒子を含むコアを含み、前記コアが、少なくとも２０のアスペクト比を有する、交互の透過領域及び吸収領域と、
を備える、
光制御フィルム。
【請求項４８】
前記コア及び前記クラッド層が、有機光吸収粒子を含む、請求項４７に記載の光制御フィルム。
【請求項４９】
前記コア及び前記クラッド層が、カーボンブラック粒子を含む、請求項４７又は４８に記載の光制御フィルム。
【請求項５０】
前記コア及び前記クラッド層が、約５００ナノメートル未満のメジアン粒径を有する光吸収粒子を含む、請求項４７〜４９のいずれか一項に記載の光制御フィルム。
【請求項５１】
前記クラッド層が、光吸収粒子、非光吸収性希釈剤、及び有機ポリマー材料を含む、請求項４７〜５０のいずれか一項に記載の光制御フィルム。
【請求項５２】
前記非光吸収性希釈剤が、シリカ粒子を含む、請求項５１に記載の光制御フィルム。
【請求項５３】
前記透過領域が、５度未満の壁角度を有する、請求項４７〜５２のいずれか一項に記載の光制御フィルム。
【請求項５４】
前記透過領域及び吸収領域が、４０ミクロン〜４００ミクロンの範囲の高さを有する、請求項４７〜５３のいずれか一項に記載の光制御フィルム。
【請求項５５】
前記コアが、５ミクロン以下の平均幅を有する、請求項４７〜５４のいずれか一項に記載の光制御フィルム。
【請求項５６】
前記クラッド層が、１ミクロン以下の平均幅を有する、請求項４７〜５５のいずれか一項に記載の光制御フィルム。
【請求項５７】
前記クラッド層が、１００ｎｍ〜５００ｎｍの平均幅を有する、請求項５６に記載の光制御フィルム。
【請求項５８】
前記吸収領域が、少なくとも５０のアスペクト比を有する、請求項４７〜５７のいずれか一項に記載の光制御フィルム。
【請求項５９】
前記透過領域が、少なくとも２のアスペクト比を有する、請求項４７〜５８のいずれか一項に記載の光制御フィルム。
【請求項６０】
前記吸収領域が、１０ミクロン〜２００ミクロンの平均ピッチを有する、請求項４７〜５９のいずれか一項に記載の光制御フィルム。
【請求項６１】
前記光制御フィルムが、０度の視野角において少なくとも７５％の相対透過率を有する、請求項４７〜６０のいずれか一項に記載の光制御フィルム。
【請求項６２】
前記光制御フィルムが、３５度〜８０度の視野角において５％以下の平均相対透過率を有する、請求項４７〜６１のいずれか一項に記載の光制御フィルム。
【請求項６３】
前記クラッド層が、前記コア上のコンフォーマルコーティングである、請求項４７〜６２のいずれか一項に記載の光制御フィルム。
【請求項６４】
前記クラッド層上に配置された第２のクラッド層を更に備える、請求項４７〜６３のいずれか一項に記載の光制御フィルム。
【請求項６５】
前記コアが、少なくとも３０のアスペクト比を有する、請求項４７〜６４のいずれか一項に記載の光制御フィルム。
【請求項６６】
前記吸収領域が、高分子電解質を含む、請求項４７〜６５のいずれか一項に記載の光制御フィルム。
【請求項６７】
光制御フィルムを製造する方法であって、
チャネルと交互に配置された複数の光透過領域を備えた微細構造フィルムを提供することであって、前記微細構造フィルムが、前記光透過領域の上面及び側壁、並びに前記チャネルの底面によって画定される表面を有する、微細構造フィルムを提供することと、
各層が光吸収粒子の濃度を有する、光吸収クラッド材料の１つ以上の層を前記表面に適用することと、
光吸収クラッド材料の前記１つ以上の層上に、光吸収粒子の第１の濃度Ｃ１を有する光吸収コア材料の層を適用することと、
光吸収コア材料の前記層上に、各追加の層が光吸収粒子の濃度を有する、光吸収クラッド材料の追加の１つ以上の層を適用することと、
前記１つ以上の層光吸収クラッド材料、光吸収コア材料の前記層、及び光吸収クラッド材料の前記追加の１つ以上の層の少なくとも一部分を、前記光透過領域の前記上面及び前記チャネルの底面から除去することと、
を含み、
光吸収クラッド材料の前記１つ以上の層のそれぞれ及び光吸収クラッド材料の前記追加の１つ以上の層のそれぞれにおける光吸収材料の前記濃度が、Ｃ１未満である、
光制御フィルムを製造する方法。
【請求項６８】
光制御フィルムを製造する方法であって、
チャネルと交互に配置された複数の光透過領域を備えた微細構造フィルムを提供することであって、前記微細構造フィルムが、前記光透過領域の上面及び側壁、並びに前記チャネルの底面によって画定される表面を有する、微細構造フィルムを提供することと、
各層が吸光係数を有する、光吸収クラッド材料の１つ以上の層を前記表面に適用することと、
光吸収クラッド材料の前記１つ以上の層上に、第１の吸光係数ｋ１を有する光吸収コア材料の層を適用することと、
光吸収コア材料の前記層上に、各追加の層が吸光係数を有する、光吸収クラッド材料の追加の１つ以上の層を適用することと、
光吸収クラッド材料の前記１つ以上の層、光吸収コア材料の前記層、及び光吸収クラッド材料の前記追加の１つ以上の層の少なくとも一部分を、前記光透過領域の前記上面及び前記チャネルの底面から除去することと、
を含み、
光吸収クラッド材料の前記１つ以上の層のそれぞれ及び光吸収クラッド材料の前記追加の１つ以上の層のそれぞれの前記吸光係数が、ｋ１未満である、
光制御フィルムを製造する方法。
【請求項６９】
光吸収クラッド材料の前記１つ以上の層を適用することと、光吸収コア材料の前記層を適用することと、光吸収クラッド材料の前記１つ以上の追加の層を適用することとが、レイヤー・バイ・レイヤーアセンブリを含む、請求項６７又は６８に記載の方法。
【請求項７０】
前記チャネルを有機ポリマー材料で充填することを更に含む、請求項６７〜６９のいずれか一項に記載の方法。
【発明の詳細な説明】
【技術分野】
【０００１】
本発明は、光制御フィルム及び光制御フィルムの製造方法に関する。
【背景技術】
【０００２】
プライバシーフィルタ及び自動車ディスプレイフィルタなどの用途のためのルーバーベースの光制御フィルムは、従来、スカイビングプロセス、高精細（microreplication）プロセス、又は鋳造及び硬化プロセスによって製造されてきた。従来のルーバーベースの光制御フィルムの限界は、典型的には約１０：１〜約１５：１であるルーバーアスペクト比のために、軸上光透過率が制限されることである。
【図面の簡単な説明】
【０００３】
【図１ａ】具体化された光制御フィルムの断面図である。
【図１ｂ】図１ａの光制御フィルムの極性遮断視野角を示す図である。
【図２】微細構造フィルムの斜視図である。
【図３ａ】光制御フィルムを製造する具体化された方法の略断面図である。
【図３ｂ】光制御フィルムを製造する具体化された方法の略断面図である。
【図３ｃ】光制御フィルムを製造する具体化された方法の略断面図である。
【図３ｄ】光制御フィルムを製造する具体化された方法の略断面図である。
【図３ｅ】光制御フィルムを製造する具体化された方法の略断面図である。
【図３ｆ】光制御フィルムを製造する具体化された方法の略断面図である。
【図４】接着層と結合されたカバーフィルムを更に備えた光制御フィルムの斜視図である。
【図５】具体化された光制御フィルムを備えたバックライト付きディスプレイの略斜視図である。
【図６】様々な光制御フィルムに関する輝度（luminance）対視野角のプロットである。
【発明の概要】
【０００４】
前述の観点から、本発明者らは、当該技術分野において、より高い軸上光透過率を可能にすることができる、より高いアスペクト比を有する光制御フィルムが必要とされていることを認識している。本発明者らはまた、高アスペクト比ルーバーが、超薄型コーティング内で光を効率的に吸収するために比較的高い吸光係数を有することが必要であることも認識している。高い吸光係数は、光制御フィルムの透過領域との反射性金属様界面を生成することができる。本発明者らは、高い吸光係数のコアの両側にクラッド層を追加することにより、ルーバー反射率が低減され、それによって高角度光漏れ及びゴーストが低減されることを発見した。
【０００５】
簡潔に言えば、一態様では、本発明者らは、光入力面、及び光入力面の反対側の光出力面と、光入力面と光出力面との間に配置された交互の透過領域及び吸収領域であって、吸収領域が、光吸収材料の第２の濃度Ｃ２を有するクラッド層の間に挟まれた、光吸収材料の第１の濃度Ｃ１を有するコアを含み、Ｃ２＜Ｃ１であり、コアが、少なくとも２０のアスペクト比を有する、交互の透過領域及び吸収領域と、を備える光制御フィルムを発見した。
【０００６】
別の態様では、本発明者らは、光入力面、及び光入力面の反対側の光出力面と、光入力面と光出力面との間に配置された交互の透過領域及び吸収領域であって、吸収領域が、第２の吸光係数ｋ２を有するクラッド層の間に挟まれた、第１の吸光係数ｋ１を有するコアを含み、ｋ２＜ｋ１であり、コアが、少なくとも２０のアスペクト比を有する、交互の透過領域及び吸収領域と、を備える光制御フィルムを発見した。
【０００７】
更に別の態様では、本発明者らは、光入力面、及び光入力面の反対側の光出力面と、光入力面と光出力面との間に配置された交互の透過領域及び吸収領域であって、吸収領域が、光吸収粒子及び非光吸収性希釈剤を含むクラッド層の間に挟まれた、光吸収粒子を含むコアを含み、コアが、少なくとも２０のアスペクト比を有する、交互の透過領域及び吸収領域と、を備える光制御フィルムを発見した。
【０００８】
更に別の態様では、本発明者らは、（ａ）チャネルと交互に配置された複数の光透過領域を備えた微細構造フィルムを提供することであって、微細構造フィルムが、光透過領域の上面及び側壁、並びにチャネルの底面によって画定される表面を有する、提供することと、（ｂ）各層が光吸収粒子の濃度を有する、光吸収クラッド材料の１つ以上の層を表面に適用することと、（ｃ）光吸収クラッド材料の１つ以上の層上に、光吸収粒子の第１の濃度Ｃ１を有する光吸収コア材料の層を適用することと、（ｄ）光吸収コア材料の層上に、各追加の層が光吸収粒子の濃度を有する、光吸収クラッド材料の追加の１つ以上の層を適用することと、（ｅ）光吸収クラッド材料の１つ以上の層、光吸収コア材料の層、及び光吸収クラッド材料の追加の１つ以上の層の少なくとも一部分を、光透過領域の上面及びチャネルの底面から除去することと、を含み、光吸収クラッド材料の１つ以上の層のそれぞれ及び光吸収クラッド材料の追加の１つ以上の層のそれぞれにおける光吸収材料の濃度が、Ｃ１未満である、光制御フィルムを製造する方法を発見した。
【０００９】
更に別の態様では、本発明者らは、（ａ）チャネルと交互に配置された複数の光透過領域を備えた微細構造フィルムを用意することであって、微細構造フィルムが、光透過領域の上面及び側壁、並びにチャネルの底面によって画定される表面を有する、用意することと、（ｂ）各層が吸光係数を有する、光吸収クラッド材料の１つ以上の層を表面に適用することと、（ｃ）光吸収クラッド材料の１つ以上の層上に、第１の吸光係数ｋ１を有する光吸収コア材料の層を適用することと、（ｄ）光吸収コア材料の層上に、各追加の層が吸光係数を有する、光吸収クラッド材料の追加の１つ以上の層を適用することと、（ｅ）光吸収クラッド材料の１つ以上の層、光吸収コア材料の層、及び光吸収クラッド材料の追加の１つ以上の層の少なくとも一部分を、光透過領域の上面及びチャネルの底面から除去することと、を含み、光吸収クラッド材料の１つ以上の層のそれぞれ及び光吸収クラッド材料の追加の１つ以上の層のそれぞれの吸光係数が、ｋ１未満である、光制御フィルムを製造する方法を発見した。
【発明を実施するための形態】
【００１０】
一実施形態では、光制御フィルム（「light control film、ＬＣＦ」）が説明される。具体化されたＬＣＦ１００の断面図である図１ａを参照すると、ＬＣＦは、光出力面１２０と、反対側の光入力面１１０とを備えている。光出力面１２０は、典型的には光入力面１１０に対して平行である。ＬＣＦ１００は、光出力面１２０と光入力面１１０との間に配置された交互の透過領域１３０及び吸収領域１４０を含む。吸収領域１４０は、コア１４１及びクラッド層１４２を含む。
【００１１】
一実施形態では、図１ａに示されているように、透過領域１３０は、典型的にはランド領域「Ｌ」と一体であり、これは、ランド領域と、透過領域１３０のベース部１３１との間に界面が存在しないことを意味している。別法としては、ＬＣＦは、このようなランド領域Ｌを欠いていてもよく、あるいはランド領域Ｌと透過領域１３０との間に界面が存在していてもよい。この実施形態では、ランド領域は、交互の透過領域１３０及び吸収領域１４０と光入力面１１０との間に配置されている。
【００１２】
別法としては、別の実施形態では、表面１２０は光入力面であってもよく、表面１１０は光出力面であってもよい。この実施形態では、ランド領域は、交互の透過領域１３０及び吸収領域１４０と光出力面との間に配置されている。
【００１３】
透過領域１３０は幅「ＷＴ」によって画定され得る。ランド領域「Ｌ」を除くと、透過領域１３０は、典型的には吸収領域１４０と名目上同じ高さを有している。典型的な実施形態では、吸収領域の高さＨＡは、少なくとも３０、４０、５０、６０、７０、８０、９０又は１００ミクロンである。いくつかの実施形態では、高さは、２００、１９０、１８０、１７０、１６０又は１５０ミクロン以下である。いくつかの実施形態では、高さは、１４０、１３０、１２０、１１０、又は１００ミクロン以下である。ＬＣＦは、典型的には、名目上同じ高さ及び幅を有する複数の透過領域を備えている。いくつかの実施形態では、透過領域は、高さ「ＨＴ」、その最も広い部分における最大幅「ＷＴ」、及び少なくとも１．７５であるアスペクト比ＨＴ／ＷＴを有する。いくつかの実施形態では、ＨＴ／ＷＴは、少なくとも２．０、２．５、３．０、３．５、４．０、４．５、又は５．０である。他の実施形態では、透過領域のアスペクト比は、少なくとも２、３、４、５、６、７、８、９、又は１０である。他の実施形態では、透過領域のアスペクト比は、少なくとも１５、２０、２５、３０、３５、４０、４５、又は５０である。
【００１４】
吸収領域１４０は、底面１５５と上面１４５との間の距離によって画定される高さ「ＨＡ」を有し、このような上面及び底面は、典型的には光出力面１２０及び光入力面１１０に対して平行である。吸収領域１４０は最大幅ＷＡを有し、表面光出力面１２０に沿ってピッチ「ＰＡ」だけ間隔を隔てている。
【００１５】
ベース（すなわち底面１５５に隣接している）における吸収領域の幅「ＷＡ」は、典型的には上面１４５に隣接する吸収領域の幅と名目上同じである。しかしながらベースにおける吸収領域の幅が上面に隣接する幅と異なる場合、幅は最大幅によって画定される。複数の吸収領域の最大幅は、透過率（例えば輝度［brightness］）が測定される面積などの重要な面積に対して平均化することができる。ＬＣＦは、典型的には、名目上同じ高さ及び幅を有する複数の吸収領域を備えている。典型的な実施形態では、吸収領域は、通常、１０、９、８、７、６、５、４、３、２、又は１ミクロン以下の幅を有している。いくつかの実施形態では、吸収領域は、通常、５、４、３、２、又は１ミクロン以下の幅を有している。いくつかの実施形態では、吸収領域は、少なくとも１５０、１６０、１７０、１８０、１９０、又は２００ナノメートルの幅を有している。
【００１６】
吸収領域は、１つ以上のクラッド層の間に挟まれたコアを含む。コアは、幅「ＷＡｃｏｒｅ」を有し、クラッド層は、幅「ＷＡｃｌａｄｄｉｎｇ」を有する。典型的な実施形態では、コアは、通常、５、４、３、２、又は１ミクロン以下の幅を有している。いくつかの実施形態では、コアは、通常、９００、８００、７００、６００、５００、４００、３００、又は２００ナノメートル以下の幅を有している。いくつかの実施形態では、コアは、少なくとも５０、６０、７０、８０、９０、又は１００ナノメートルの幅を有している。典型的な実施形態では、各クラッド層は、通常、５、４、３、２、又は１ミクロン以下の幅を有している。いくつかの実施形態では、各クラッド層は、通常、９００、８００、７００、６００、５００、４００、３００、又は２００ナノメートル以下の幅を有している。いくつかの実施形態では、各クラッド層は、少なくとも５０、６０、７０、８０、９０、又は１００ナノメートルの幅を有している。
【００１７】
吸収領域は、吸収領域の高さを吸収領域の最大幅で割った（ＨＡ／ＷＡ）アスペクト比によって画定することができる。いくつかの実施形態では、吸収領域のアスペクト比は、少なくとも１、２、３、４、５、６、７、８、９、又は１０である。好ましい実施形態では、吸収領域の高さ及び幅は、吸収領域が更に高いアスペクト比を有するように選択される。いくつかの実施形態では、吸収領域のアスペクト比は、少なくとも１５、２０、２５、３０、３５、４０、４５、５０、５５、６０、６５、７０、７５、８０、８５、９０、９５、又は１００である。他の実施形態では、吸収領域のアスペクト比は、少なくとも２００、３００、４００、又は５００である。アスペクト比は、最大１０，０００以上の範囲であり得る。いくつかの実施形態では、アスペクト比は、９，０００、８，０００、７，０００、６，０００、５，０００、４，０００、３０００、２，０００、又は１，０００以下である。
【００１８】
図１ｂに示されているように、ＬＣＦ１００は、交互の透過領域１３０と、コア１４１及びクラッド層１４２を含む吸収領域１４０と、透過領域１３０と吸収領域１４０との間の界面１５０とを含む。界面１５０は、光出力面１２０に対して垂直の線１６０と壁角度θを形成している。
【００１９】
壁角度θが大きいほど、垂直入射、言い換えると０度の視野角における透過率が小さくなる。垂直入射における光の透過率を可能な限り大きくすることができるよう、より小さい壁角度が好ましい。いくつかの実施形態では、壁角度θは、１０、９、８、７、６、又は５度未満である。いくつかの実施形態では、壁角度は、２．５、２．０、１．５、１．０、０．５、又は０．１度以下である。いくつかの実施形態では、壁角度はゼロであるか、又はゼロに近づく。壁角度がゼロである場合、吸収領域と光出力面１２０との間の角度は９０度である。透過領域は、壁角度に応じて、長方形又は台形の断面を有することができる。
【００２０】
入射光が吸収領域と透過領域との間の界面から内部全反射（total internal reflection、ＴＩＲ）すると、透過率（例えば可視光の輝度［brightness］）を高くすることができる。光線がＴＩＲすることになるか否かは、界面との入射角、並びに透過領域及び吸収領域の材料の屈折率の差から決定することができる。
【００２１】
図１ｂに示されているように、吸収領域１４０同士間の透過領域１３０は、交互の透過領域１３０及び吸収領域の幾何学構造によって画定される界面角度θＩを有している。図１ａ及び図１ｂに示されているように、界面角度θＩは、２本の線の交点によって画定することができる。第１の線は、第１の吸収領域の底面及び側壁表面によって画定される第１の点、及び最も近い第２の吸収領域の上面及び側壁表面によって画定される第２の点から延びている。第２の線は、第１の吸収領域の上面及び側壁表面によって画定される第１の点、及び第２の吸収領域の底面及び側壁表面によって画定される第２の点から延びている。
【００２２】
極性遮断視野角θＰは、極性遮断視野半角θ１と極性遮断視野半角θ２の合計に等しく、これらの各々は、光入力面１１０に対する法線から測定される。典型的な実施形態では、極性遮断視野角θＰは対称であり、極性遮断視野半角θ１は極性視野半角θ２に等しい。別法としては、極性遮断視野角θＰは非対称であってもよく、極性遮断視野半角θ１は極性遮断視野半角θ２に等しくない。
【００２３】
輝度（luminance）は、実施例で説明されている試験方法に従って測定することができる。輝度（luminance）は、図１ａに示されているような交互の透過領域及び吸収領域上で、又は図４に示されているように、カバーフィルムを更に含むことができる全光制御フィルム上で測定することができる。相対透過率（例えば可視光の輝度［brightness］）は、規定された視野角又は視野角の範囲における、交互の透過領域及び吸収領域、並びに任意選択で他の層を含む光制御フィルムを使用した読値と、光制御フィルム（すなわちベースライン）を使用しない読値との間の輝度（luminance）の百分率として定義される。図６を参照すると、視野角は、−９０度〜＋９０度に及び得る。０度の視野角は光入力面１１０に対して直交し、一方、−９０度及び＋９０度の視野角は光入力面１１０に対して平行である。
【００２４】
例えば図６を参照すると、軸上ベースライン輝度（luminance）は、１９４０Ｃｄ／ｍ２である。実施例１は、１７９０Ｃｄ／ｍ２の軸上輝度（luminance）を有している。したがって相対透過率（例えば輝度［brightness］）は、１７９０Ｃｄ／ｍ２／１９４０Ｃｄ／ｍ２に１００を掛けたものであり、９２．３％に等しい。特に明記されていない限り、相対透過率は、実施例で更に詳細に説明される試験方法によって測定される、４００〜７００ｎｍの波長範囲を有する可視光の相対透過率を意味している。
【００２５】
交互の透過領域及び吸収領域、又は総ＬＣＦは、０度の視野角において大きい相対透過率（例えば輝度［brightness］）を示すことができる。いくつかの実施形態では、相対透過率（例えば輝度［brightness］）は、少なくとも７５、８０、８５、又は９０％である。相対透過率（例えば輝度［brightness］）は、典型的には１００％未満である。典型的な実施形態では、ＬＣＦは、他の視野角において著しく低い透過率を有している。例えばいくつかの実施形態では、−３０度、＋３０度の視野角における相対透過率（例えば輝度［brightness］）、又は−３０度及び＋３０度の視野角における相対透過率（例えば輝度［brightness］）の平均は、５０、４５、４０、３５、３０、又は２５％未満である。他の実施形態では、３０度、＋３０度の視野角における相対透過率（例えば輝度［brightness］）、又は−３０度及び＋３０度の視野角における相対透過率（例えば輝度［brightness］）の平均は、２５、２０、１５、１０、又は５％未満である。いくつかの実施形態では、＋／−３５、＋／−４０、＋／−４５、＋／−５０、＋／−５５、＋／−６０、＋／−６５、＋／−７０、＋／−７５、又は＋／−８０度の視野角における相対透過率（例えば輝度［brightness］）は、２５、２０、１５、１０又は５％未満、あるいは５％未満である。いくつかの実施形態では、＋３５〜＋８０度、−３５〜−８０度に及ぶ視野角に対する平均相対透過率（例えば輝度［brightness］）、又はこれらの範囲の視野角に対する平均相対透過率（例えば輝度［brightness］）の平均は、１０、９、８、７、６、５、４、３、又は２％未満である。
【００２６】
「軸外」視野角（例えば、約３０度を上回る）において著しく低い透過率を有するＬＣＦは、プライバシーフィルムとして使用するために適している。このようなフィルムによれば、観察者は、ディスプレイの直ぐ前で画像を見ることができる（０度の視野角）が、観察者は、依然としてこのような画像を「軸外」角度で見ることはできない。
【００２７】
吸収領域は、微細構造フィルムの表面をコーティングすることによって形成することができる。図２は、ＬＣＦを製造するためにコーティングすることができる、具体化された微細構造フィルム物品２００を示したものである。示されている微細構造フィルムは、ベース層２６０の上に複数のチャネル２０１ａ〜２０１ｄを備えた微細構造上面を含む。図２に示されているように、連続するランド層「Ｌ」は、チャネル２０５の底とベース層２６０の上面２１０との間に存在し得る。別法としては、チャネル２０１は、微細構造フィルム物品２００を完全に通過してベース層２６０まで延びることができる。この実施形態（図示せず）では、溝の底面２０５は、ベース層２６０の上面２１０と一致し得る。典型的な実施形態では、ベース層２６０は、引き続いて説明されるように、透過領域２３０とは異なる有機ポリマー材料を含む事前形成済みフィルムである。
【００２８】
突出部（例えば透過領域）２３０の高さ及び幅は、隣接するチャネル（例えば２０１ａ及び２０１ｂ）によって画定される。突出部（例えば透過領域）２３０は、上面２２０、底面２３１、及び上面を底面に結合する側壁２３２、２３３によって画定することができる。側壁は互いに平行であってもよい。より典型的には、側壁は、既に説明した壁角度を有している。
【００２９】
いくつかの実施形態では、突出部（例えば透過領域）２３０は、少なくとも１０ミクロンのピッチ「ＰＴ」を有している。ピッチは、図２に示されているように、第１の突出部（例えば透過領域）の開始と、第２の突出部（例えば透過領域）の開始との間の距離である。ピッチは、少なくとも１５、２０、２５、３０、３５、４０、４５、又は５０ミクロンであってもよい。ピッチは、通常、１ｍｍ以下である。ピッチは、典型的には９００、８００、７００、６００、又は５００ミクロン以下である。いくつかの実施形態では、ピッチは、典型的には５５０、５００、４５０、４００、３５０、３００、２５０、又は２００ミクロン以下である。いくつかの実施形態では、ピッチは、１７５、１５０、１００ミクロン以下である。典型的な実施形態では、突出部は、単一のピッチで一様に間隔を隔てている。別法としては、突出部は、隣接する突出部同士の間のピッチが同じピッチにならないように間隔を隔てることができる。この後者の実施形態では、少なくとも一部、典型的には大部分（全突出部の少なくとも５０、６０、７０、８０、９０％又はそれ以上）は、たった今説明したピッチを有している。
【００３０】
吸収領域のピッチＰＡは、光透過領域に対してたった今説明した同じ範囲内である。
【００３１】
突出部（例えば透過領域）のピッチ及び高さは、光吸収コーティングによる突出部（例えば透過領域）のコーティングを容易にするために重要であり得る。突出部が互いに過度に近接した間隔を取る場合、側壁を一様にコーティングすることが困難であり得る。突出部が過度に離れて間隔を隔てている場合、光吸収コーティングは、軸外視野角におけるプライバシーなどの意図された機能を提供するのに有効ではないことがある。
【００３２】
吸収領域は、微細構造フィルムの突出部（例えば透過領域）の側壁に２つ以上の光吸収コーティングを提供することによって形成される。光吸収コーティングの組み合わせた厚さは、既に説明したように吸収領域の幅ＷＡと等価である。吸収領域は、側壁（例えば２３２、２３３）に十分に薄いコンフォーマルな光吸収コーティングを提供する任意の方法によって形成することができる。本明細書で使用するとき、用語「コンフォーマル」又は「コンフォーマルコーティング」は、ＨＡの中間部８０％全体にわたって２０％未満だけ変化する厚さを有するコーティングを意味する。
【００３３】
一実施形態では、吸収領域は、加法的方法と減法的方法の組合せによって形成される。
【００３４】
図３ａ〜図３ｆを参照すると、光制御フィルムは、上面（例えば３２０）及び側壁（３３２、３３３）によって画定される複数の突出部（例えば透過領域）を備えた微細構造フィルム３００（図２の微細構造フィルムなど）を提供することによって準備することができる。複数の突出部（例えば透過領域）３３０は、チャネル３０１ａ及び３０１ｂによって互いに分離されている。突出部（例えば透過領域）の側壁はチャネルの側壁と一致している。チャネルは、ベース層３６０の上面に対して平行であるか、又はそれと一致する底面３０５を更に備えている。この方法は、微細構造フィルムの（例えば全）表面、すなわち突出部（例えば透過領域）の上面３２０及び側壁３３２、３３３、並びに突出部（例えば透過領域）を分離しているチャネルの底面３０５に光吸収クラッドコーティング３４２ａを適用することを更に含む。いくつかの実施形態では、２つ以上の光吸収クラッドコーティングが適用される。この方法は、クラッドコーティングの（例えば、全）表面に光吸収コアコーティング３４１を適用することを更に含む。この方法は、光吸収コアコーティングの（例えば、全）表面に別の光吸収クラッドコーティング３４２ｂを適用することを更に含む。この方法は、突出部（例えば透過領域）の上面３２０及びチャネルの底面３０５からコーティングを実質的に除去することを更に含む。本明細書で使用するとき、用語「コーティングを実質的に除去する」は、なんらかの残留物が残存し得ることを認める。いくつかの実施形態では、方法は、突出部（例えば透過領域）と（例えば同じ）重合性樹脂などの有機ポリマー材料３４５をチャネルに充填することと、重合性樹脂を硬化させることとを更に含む。硬化した重合性樹脂でチャネルが充填されない場合、チャネルには、典型的には空気が充填される。
【００３５】
微細構造を有する物品（例えば図２に示されている微細構造フィルム物品２００）は、任意の好適な方法によって準備することができる。一実施形態では、微細構造を有する物品（例えば図２に示されている微細構造フィルム物品２００）は、（ａ）重合性組成物を準備するステップと、（ｂ）マスターの空洞をかろうじて充填するのに十分な量で、重合性組成物をマスターネガ微細構造成形表面（例えばツール）に堆積させるステップと、（ｃ）重合性組成物のビードを、少なくとも一方が可撓性である（例えば事前形成済みフィルム）ベース層とマスターとの間で移動させることによって空洞を充填するステップと、（ｄ）組成物を硬化させるステップと、を含む方法によって準備することができる。堆積温度は、周囲温度から約１８０°Ｆ（８２℃）までの範囲に及び得る。マスターは、ニッケル、クロムめっき若しくはニッケルめっきが施された銅又は黄銅などの金属製であってもよく、あるいは重合条件下で安定であり、かつ、マスターからの重合材料のきれいな除去を可能にする表面エネルギーを有する熱可塑性材料であってもよい。ベース層が事前形成済みフィルムである場合、フィルムの表面のうちの１つ以上は、光透過領域の有機材料との粘着を促進するために、任意選択で下塗り処理を施すことができ、さもなければ別の方法で処理されてもよい。
【００３６】
重合性樹脂は、（メタ）アクリレートモノマー、（メタ）アクリレートオリゴマー及びそれらの混合物から選択される、第１の重合性成分及び第２の重合性成分の組合せを含むことができる。本明細書において使用される場合、「モノマー」又は「オリゴマー」は、ポリマーに変換することができる任意の物質である。「（メタ）アクリレート」という用語は、アクリレート化合物及びメタクリレート化合物の両方を意味している。いくつかの事例では、重合性組成物は、（メタ）アクリル化ウレタンオリゴマー、（メタ）アクリル化エポキシオリゴマー、（メタ）アクリル化ポリエステルオリゴマー、（メタ）アクリル化フェノールオリゴマー、（メタ）アクリル化アクリルオリゴマー及びそれらの混合物を含むことができる。
【００３７】
重合性樹脂は、ＵＶ硬化性樹脂などの放射線硬化性ポリマー樹脂であってもよい。いくつかの事例では、本発明のＬＣＦのために有用な重合性樹脂組成物は、これらの組成物が本明細書において説明されている屈折率特性及び吸収特性を満足する範囲まで、米国特許第８，０１２，５６７号（Ｇａｉｄｅｓら）に記載されているような重合性樹脂組成物を含むことができる。
【００３８】
ベース層の化学的組成及び厚さは、ＬＣＦの最終用途に依存し得る。典型的な実施形態では、ベース層の厚さは少なくとも約０．０２５ミリメートル（ｍｍ）にすることができ、約０．０５ｍｍ〜約０．２５ｍｍであってもよい。
【００３９】
有用なベース層材料としては、例えばスチレン−アクリロニトリル、酢酸酪酸セルロース、酢酸プロピオン酸セルロース、三酢酸セルロース、ポリエーテルスルホン、ポリメチルメタクリレート、ポリウレタン、ポリエステル、ポリカーボネート、ポリ塩化ビニル、ポリスチレン、ポリエチレンナフタレート、ナフタレンジカルボン酸に基づくコポリマー又はブレンド、ポリエチレン、ポリプロピレン、及びポリシクロ−オレフィン、ポリイミド、及びガラスのキャストフィルム又は配向フィルムなどのポリオレフィン系材料が挙げられる。任意選択で、ベース層は、これらの材料の混合物又は組合せを含有することができる。いくつかの実施形態では、ベース層は多層であってもよく、あるいは連続相中に懸濁又は分散された分散成分を含有することができる。
【００４０】
ベース層材料の例としては、ポリエチレンテレフタレート（ＰＥＴ）及びポリカーボネート（ＰＣ）が挙げられる。有用なＰＥＴフィルムの例としては、Ｄｅｌａｗａｒｅ州Ｗｉｌｍｉｎｇｔｏｎ在所のＤｕＰｏｎｔ  Ｆｉｌｍｓから、商品名「Ｍｅｌｉｎｅｘ  ６１８」で入手可能な光等級ポリエチレンテレフタレートが挙げられる。光学等級のポリカーボネートフィルムの例としては、Ｗａｓｈｉｎｇｔｏｎ州Ｓｅａｔｔｌｅ在所のＧＥ  Ｐｏｌｙｍｅｒｓｈａｐｅｓから入手可能なＬＥＸＡＮ．ＲＴＭポリカーボネートフィルム８０１０、及びＧｅｏｒｇｉａ州Ａｌｐｈａｒｅｔｔａ在所のＴｅｉｊｉｎ  Ｋａｓｅｉから入手可能なＰａｎｌｉｔｅ  １１５１が挙げられる。
【００４１】
いくつかのベース層は光学的に活性であってもよく、偏光材料として作用し得る。フィルムを介した光の偏光は、例えば通過する光を選択的に吸収するフィルム材料中に二色偏光子を含むことによって達成することができる。また、偏光は、整列したマイカチップなどの無機材料を含むことによって達成することができ、あるいは連続するフィルム内に分散した光変調液晶の小滴などの、連続するフィルム内に分散した不連続相によって達成することができる。別法として、フィルムは、異なる材料の極微小層から準備することができる。フィルム内の偏光材料は、例えばフィルムの延伸、電界又は磁界の印加、及びコーティング技法などの方法を使用することによって偏光配向に整列させることができる。
【００４２】
偏光フィルムの例としては、米国特許第５，８２５，５４３号（Ｏｕｄｅｒｋｉｒｋら）、米国特許第５，７８３，１２０号（Ｏｕｄｅｒｋｉｒｋら）、米国特許第５，８８２，７７４号（Ｊｏｎｚａら）、米国特許第５，６１２，８２０号（Ｓｈｒｅｎｋら）及び同第５，４８６，９４９号（Ｓｈｒｅｎｋら）に記載されているものが挙げられる。プリズム輝度［brightness］向上フィルムと組み合わせたこれらの偏光子フィルムの使用は、例えば米国特許第６，１１１，６９６号（Ａｌｌｅｎら）及び米国特許第５，８２８，４８８号（Ｏｕｄｅｒｋｉｒｋら）に記載されている。商用的に入手することができるフィルムは、３Ｍ  Ｃｏｍｐａｎｙから入手可能な３Ｍ（商標）Ｄｕａｌ  Ｂｒｉｇｈｔｎｅｓｓ  Ｅｎｈａｎｃｅｍｅｎｔ  Ｆｉｌｍ「ＤＢＥＦ」などの多層反射型偏光子フィルムである。
【００４３】
いくつかの実施形態では、ベース層は、米国特許第８，５０３，１２２号に記載されているようなカラーシフト効果を付与する多層フィルムである。適切なカラーシフトフィルムは、参照により本明細書に組み込まれている、Ｗｅｂｅｒらに対する米国特許第６，５３１，２３０号に記載されている。
他の適切なカラーシフトフィルムとしては、スピンコーティング、ブレードコーティング、ディップコーティング、蒸着、スパッタリング、化学蒸着（ＣＶＤ）、等々によって生成される多層フィルムが挙げられる。例示的フィルムは有機材料及び無機材料の両方を含む。このようなフィルムは、例えば米国特許第７，１４０，７４１号、同第７，４８６，０１９号、及び同第７，０１８，７１３号に記載されている。別法として、微細構造を有する物品（例えば図２に示されている微細構造フィルム物品２００）は、溶融押出しによって準備することができ、すなわちマスターネガ微細構造成形表面（例えばツール）上に流体樹脂組成物をキャスティングし、組成物を硬化させることによって準備することができる。この実施形態では、突出部（例えば光透過領域）は、連続層中でベース層２６０に相互接続されている。個々の突出部（例えば光透過領域）及びそれらの間の接続は、通常、同じ熱可塑性材料を含む。ランド層の厚さ（すなわち複製された微細構造から生じる部分を除く厚さ）は、典型的には０．００１〜０．１００インチ、好ましくは０．００３〜０．０１０インチである。
【００４４】
溶融押出しのための適切な樹脂組成物は、寸法的に安定であり、耐久性があり、耐候性があり、かつ、所望の構成に容易に成形可能である透明材料である。好適な材料の例としては、Ｒｏｈｍ  ａｎｄ  Ｈａａｓ  Ｃｏｍｐａｎｙによって製造されたＰｌｅｘｉｇｌａｓブランドの樹脂などの約１．５の屈折率を有するアクリル、約１．５９の屈折率を有するポリカーボネート、熱硬化性アクリレート及びエポキシアクリレートなどの反応性材料、Ｅ．Ｉ．Ｄｕｐｏｎｔ  ｄｅ  Ｎｅｍｏｕｒｓ  ａｎｄ  Ｃｏ．，Ｉｎｃ．により商標名ＳＵＲＬＹＮで市販されているものなどのポリエチレン系イオノマー、（ポリ）エチレン−コ−アクリル酸、ポリエステル、ポリウレタン、及びセルロースアセテートブチレートが挙げられる。ポリカーボネートは、それらの強靭性及び比較的より大きい屈折率のため、とりわけ適している。
【００４５】
更に別の実施形態では、マスターネガ微細構造成形表面（例えばツール）は、米国特許第４，６０１，８６１号（Ｐｒｉｃｏｎｅ）に記載されているような型押付けツールとして使用することができる。
【００４６】
吸収領域は、通常、微細構造フィルムの表面をコーティングすることによって形成される。例えばレイヤー・バイ・レイヤー（layer-by-layer、ＬｂＬ）コーティング、蒸着、スパッタリング、反応性スパッタリング及び原子層堆積（atomic layer deposition、ＡＬＤ）を含む様々なコーティング方法を使用することができる。
【００４７】
光吸収領域のコア及びクラッド層（単数又は複数）を形成するために有用な光吸収材料は、可視スペクトルの少なくとも一部分において光を吸収又はブロックするように機能する任意の適切な材料であってもよい。光吸収材料は、光透過領域の側壁にコーティングされるか、さもなければ別の方法で提供され、それによりＬＣＦ内に光吸収領域を形成することができることが好ましい。例示的光吸収材料としては、黒色又は他の光吸収着色料（カーボンブラック若しくは別の顔料又は染料、あるいはそれらの組み合わせなど）が挙げられる。他の光収材料は、光が光吸収領域を透過するのを阻止するように機能することができる粒子又は他の散乱要素を含むことができる。コア及びクラッド層内の光吸収材料は、同じであってもよく、又は異なっていてもよい。
【００４８】
光吸収材料（例えばコーティング）が粒子を含んでいる場合、粒子は、光吸収材料（例えばコーティング）の厚さ以下、言い換えると、実質的に吸収領域の幅ＷＡ未満のメジアン粒径Ｄ５０を有している。
【００４９】
メジアン粒径は、通常、１ミクロン未満である。いくつかの実施形態では、メジアン粒径は、９００、８００、７００、６００、又は５００ｎｍ以下である。いくつかの実施形態では、メジアン粒径は、４５０、４００、３５０、３００、２５０、２００、又は１００ｎｍ以下である。いくつかの実施形態では、メジアン粒径は、９０、８５、８０、７５、７０、６５、６０、５５、又は５０ｎｍ以下である。いくつかの実施形態では、メジアン粒径は、３０、２５、２０、又は１５ｎｍ以下である。メジアン粒径は、典型的には少なくとも１、２、３、４、又は５ナノメートルである。吸収領域のナノ粒子の粒径は、例えば透過型電子顕微鏡法又は走査型電子顕微鏡法を使用して測定することができる。
【００５０】
「一次粒径」は、単一の（非凝集化、非塊状化）粒子のメジアン直径を意味している。「塊状化」は、電荷又は極性によって一体で保持され、かつ、より小さい実体へと破壊され得る一次粒子同士間の弱い連携を意味している。本明細書において使用される場合、粒子に関する「凝集体」は、結果として得られる外部表面積が個々の構成要素の計算された表面積の合計より著しく小さい場合があり得る、強く結合した粒子又は強く融解した粒子を意味している。凝集体を一体に保持する力は強い力であり、例えば共有結合、又は焼結あるいは複雑な物理的もつれに起因する力である。塊状化したナノ粒子は、表面処理を施すことなどによって、離散一次粒子などのより小さい実体へと破壊することができるが、表面処理を施して凝集させても、表面処理された凝集体が得られるだけである。いくつかの実施形態では、ほとんどの（すなわち少なくとも５０％の）ナノ粒子は、離散非塊状化ナノ粒子として存在する。例えば（コーティング溶液の）少なくとも７０％、８０％、又は９０％のナノ粒子は、離散非塊状化ナノ粒子として存在する。
【００５１】
コア内の光吸収ナノ粒子の濃度は、典型的には総光吸収コア領域の少なくとも１０、１５、２０、２５、３０、３５、４０、４５、又は５０重量％である。いくつかの実施形態では、コア内の光吸収ナノ粒子の濃度は、総光吸収コア領域の少なくとも５５、６０、６５、７０、７５、８０、８５、９０、又は９５重量％である。いくつかの実施形態では、コア内の光吸収ナノ粒子の濃度は、１００重量％である。いくつかの実施形態では、コア内の光吸収ナノ粒子の濃度は、総光吸収コア領域の３０〜１００重量％、又は７５〜９０重量％である。
【００５２】
１つ以上のクラッド層内の光吸収ナノ粒子の濃度は、コア内の光吸収ナノ粒子の濃度未満である。クラッド層（単数又は複数）内の光吸収ナノ粒子の濃度は、典型的には総クラッド層の少なくとも０．５、１、５、１０、１５、２０、２５、３０、３５、４０、又は４５重量％である。いくつかの実施形態では、クラッド層（単数又は複数）内の光吸収ナノ粒子の濃度は、総クラッド層の２０、２５、３０、３５、４０、４５、５０、５５、６０、７０、又は７５重量％以下である。いくつかの実施形態では、クラッド層内の光吸収ナノ粒子の濃度は、総クラッド層の０．５〜５０重量％、又は２５〜４５重量％である。いくつかの実施形態では、光吸収ナノ粒子の濃度は、コア内の光吸収ナノ粒子の濃度よりも少なくとも３０％低い。
【００５３】
いくつかの実施形態では、クラッド層は、非光吸収性希釈剤を更に含む。本明細書で使用するとき、用語「非光吸収性」は、希釈剤が可視光（例えば、４００〜７００ｎｍの波長）を実質的に吸収しない又は透明である（すなわち、可視光スペクトルにわたってゼロに近い、例えば、０．０１未満又は０．００１未満の吸光係数を有する）ことを意味する。いくつかの実施形態では、非光吸収性希釈剤は、ナノシリカ粒子などの無機材料を含む。いくつかの実施形態では、非光吸収性希釈剤は、有機材料である。好適な有機材料としては、アクリル系エマルジョン、ポリウレタン分散体、スルホポリエステル、及び他の種類の水性ラテックスが挙げられる。粒子は、静電気に基づくレイヤー・バイ・レイヤーアセンブリを介して堆積するのに十分な表面電荷（アニオン性又はカチオン性のいずれか）を保有しなければならない。好ましい粒径（すなわち、メジアン粒径ｄ５０）は、５００ｎｍ未満、より好ましくは２５０ｎｍ未満である。例示的なアニオン性アクリル系エマルジョンは、ＤＳＭ  Ｃｏａｔｉｎｇ  Ｒｅｓｉｎｓ（Ｗｉｌｍｉｎｇｔｏｎ，Ｍａｓｓａｃｈｕｓｅｔｔｓ）から入手可能なＮｅｏＣｒｙｌ（登録商標）Ａ−６３９である。例示的なアニオン性ポリウレタン分散体は、Ｃｏｖｅｓｔｒｏ（Ｐｉｔｔｓｂｕｒｇｈ，Ｐｅｎｎｓｙｌｖａｎｉａ）から入手可能なＩｍｐｒａｎｉｌ（登録商標）ＤＬＣ−Ｆである。例示的なスルホポリエステルは、Ｅａｓｔｍａｎ  Ｃｈｅｍｉｃａｌ（Ｋｉｎｇｓｐｏｒｔ，Ｔｅｎｎｅｓｓｅｅ）から入手可能なＥａｓｔｅｋ  １１００である。希釈剤をカーボンブラックと混合し、共堆積させてもよく、あるいは、希釈剤を別個のコーティング溶液として準備し、カーボンブラックとは別個の層に堆積させることができる。
【００５４】
光吸収ナノ粒子の濃度は、熱重量分析などの当該技術分野で知られている方法によって決定することができる。
【００５５】
コアの吸光係数は、典型的には０．１〜０．５である。いくつかの実施形態では、コアの吸光係数は、０．２〜０．４である。
【００５６】
クラッド層（単数又は複数）の吸光係数は、コアの吸光係数未満である。クラッド層（単数又は複数）の吸光係数は、０．００５〜０．１５である。いくつかの実施形態では、クラッド層（単数又は複数）の吸光係数は、０．０１〜０．１である。いくつかの実施形態では、クラッド層（単数又は複数）の吸光係数は、コアの吸光係数よりも少なくとも５０％小さい。薄膜コーティングの吸光係数ｋは、例えば、エリプソメトリ又はＵＶ／Ｖｉｓ分光法のいずれかを介して決定することができる。ｋは、αλ／（４π）として定義され、式中、αは、吸収係数であり、λは、波長である。透明な基材（substrate）上の薄膜コーティングの場合、ＵＶ／Ｖｉｓ分光法を使用して、１−Ｔ−Ｒとして吸収率（Ａ）を測定することができ、式中、Ｔは、透過率であり、Ｒは、反射率である。測定されたＡは、薄膜自体のＡを得るために、基材のＡに対して適切に補正されなければならない。次いで、Ａは、式α＝−ｌｎ［（１００−Ａ）／１００］／ｈによってαに変換され、式中、ｈは、薄膜コーティングの厚さであり、αに関するこの式は、Ｒが比較的小さく、かつＡが比較的大きい場合に使用される近似式である。厚さは、例えば、スタイラスプロフィロメトリ又は断面走査型電子顕微鏡法によって測定することができる。
【００５７】
一実施形態では、方法は、レイヤー・バイ・レイヤー光吸収コーティング（すなわち、コア及びクラッド層コーティング）を微細構造フィルムの表面、すなわち、突出部の上面及び側壁、並びにチャネルの底面に適用することを含む。
【００５８】
いくつかの実施形態では、微細構造フィルムの表面に配置された複数の層は、一般に「レイヤー・バイ・レイヤー自己集合プロセス」と呼ばれているプロセスによって堆積された少なくとも２つの二分子層を備えている。このプロセスは、逆極性に帯電した高分子電解質のフィルム又はコーティングを静電的に集合させるために広く使用されているが、水素結合ドナー／アクセプタ、金属イオン／リガンド、及び共有結合部分などの他の官能基を、フィルムを集合させるための駆動力とすることができる。「高分子電解質」は、静電相互作用が可能な複数のイオン基を有するポリマー又は化合物を意味している。「強い高分子電解質」は、広範囲のｐＨ（例えば第四級アンモニウム基又はスルホン酸基を含有するポリマー）にわたって永久電荷を保有している。「弱い高分子電解質」は、ｐＨ依存レベルの電荷（例えば一級、二級又は三級アミン、あるいはカルボン酸を含有するポリマー）を保有している。典型的には、この堆積プロセスは、一連の溶液又は槽への、表面電荷を有する基材の露出を含む。これは、液体槽中への基材の浸漬（ディップコーティングとも呼ばれる）、噴霧、スピンコーティング、ロールコーティング、インクジェット印刷、等々によって実現することができる。基材の電荷とは逆の電荷を有する第１のポリイオン（例えば高分子電解質槽）溶液への露出は、基材表面の近傍の荷電種を速やかに吸収し、濃度勾配を確立し、かつ、バルク溶液から表面までより多くの高分子電解質を引き出すことになる。十分な層が展開して下層の電荷を遮蔽し、かつ、基材表面の正味の電荷を反転させるまで、更なる吸収が生じる。物質移動及び吸収を生じさせるために、この露出時間は、典型的には数分程度である。次に、第１のポリイオン（例えば槽）溶液から基材が取り出され、引き続いて一連の水洗槽に露出されて、物理的に絡まっている、又は緩く結合しているあらゆる高分子電解質が除去される。このような濯ぎ（例えば槽）溶液に続いて、次に、第１のポリイオン（例えば槽）溶液の電荷とは逆の電荷を有する第２のポリイオン（例えば高分子電解質槽又は無機酸化物ナノ粒子槽）溶液に基材が露出される。基材の表面電荷が第２の（例えば槽）溶液の電荷とは逆であるため、もう一度吸収が生じる。第２のポリイオン（例えば槽）溶液への露出を継続することにより、基材の表面電荷の反転が生じる。後続する濯ぎを実施してサイクルを完了することができる。この一連のステップにより、本明細書においては堆積の「二分子層」とも呼ばれる一対の層が構築される、と言われており、必要に応じてこの一連のステップを繰り返して、更なる層の対を基材に追加することができる。
【００５９】
適切なプロセスのいくつかの例としては、Ｋｒｏｇｍａｎらの米国特許第８，２３４，９９８号、Ｈａｍｍｏｎｄ−Ｃｕｎｎｉｎｇｈａｍらの米国特許出願第２０１１／００６４９３６号、及びＮｏｇｕｅｉｒａらの米国特許第８，３１３，７９８号に記載されているものが挙げられる。レイヤー・バイ・レイヤーディップコーティングは、ＳｔｒａｔｏＳｅｑｕｅｎｃｅ  ＶＩ（Ｆｌｏｒｉｄａ州Ｔａｌｌａｈａｓｓｅｅ在所のｎａｎｏＳｔｒａｔａ  Ｉｎｃ．）ディップコーティングロボットを使用して実施することができる。
【００６０】
一実施形態では、レイヤー・バイ・レイヤー自己集合によって堆積された複数の二分子層は、有機ポリマーポリイオン（例えばカチオン）と、光吸収材料（例えば顔料）を含む対イオン（例えばアニオン）とを含む高分子電解質スタックである。陽イオン層、陰イオン層又はそれらの組合せの少なくとも一部は、高分子電解質にイオン結合された光吸収材料（例えば顔料）を含む。最終物品中の個々の二分子層は、走査型電子顕微鏡法（scanning electron microscopy、ＳＥＭ）又は透過型電子顕微鏡法（transmission electron microscopy、ＴＥＭ）などの当該技術分野における一般的な方法によって互いに区別可能でなくてもよいことを理解されたい。
【００６１】
二分子層の厚さ及び二分子層の数は、所望の光吸収を達成するように選択される。いくつかの実施形態では、二分子層の厚さ、二分子層の数は、自己集合層の最小の合計厚さ、及び／又は最小数のレイヤー・バイ・レイヤー堆積ステップを使用して所望の（例えば吸収）光学特性を達成するように選択される。個々の二分子層の厚さは、典型的には約５ｎｍ〜３５０ｎｍの範囲である。二分子層の数は、典型的には少なくとも５、６、７、８、９、又は１０である。いくつかの実施形態では、スタック当たりの二分子層の数は、１５０以下又は１００以下である。スタックの厚さは、既に説明したように吸収領域の幅ＷＡと等価である。
【００６２】
光吸収化合物は、高分子電解質層の少なくとも一部の中に分散される。シリカ又はケイ酸塩、並びに様々なホスホノカルボン酸及びその塩（その一部は、国際公開第２０１５／０９５３１７号に記載されており、参照により本明細書に組み込まれている）などの無機化合物を含む、様々な高分子電解質を利用することができる。
【００６３】
高分子電解質有機ポリマーは、このような材料は、反応性イオンエッチングによって無機材料よりもより容易に除去することができるため、好ましい場合がある。
【００６４】
適切なポリカチオン性有機ポリマーとしては、直鎖及び分枝ポリ（エチレンイミン）（ＰＥＩ）、ポリ（アリルアミン塩酸塩）、ポリビニルアミン、キトサン、ポリアニリン、ポリアミドアミン、ポリ（ビニルベンジルトリメチルアミン）、ポリジアリルジメチルアンモニウムクロライド（ＰＤＡＣ）、ポリ（ジメチルアミノエチルメタクリレート）、ポリ（メタクリロイルアミノ）プロピル−トリメチルアンモニウムクロライド、及びそれらのコポリマーを含むそれらの組合せが挙げられるが、これらに限定されない。
【００６５】
適切なポリアニオン性ポリマーとしては、ポリ（硫酸ビニル）、ポリ（ビニルスルホン酸）、ポリ（アクリル酸）（ＰＡＡ）、ポリ（メタクリル酸）、ポリ（スチレンスルホン酸）、硫酸デキストラン、ヘパリン、ヒアルロン酸、カラギーナン、カルボキシメチルセルロース、アルギン酸塩、ＮＡＦＩＯＮ（登録商標）などのスルホン化されたテトラフルオロエチレン系フルオロポリマー、ポリ（ビニルリン酸）、ポリ（ビニルホスホン酸）、及びそれらのコポリマーを含むそれらの組合せが挙げられるが、これらに限定されない。
【００６６】
高分子電解質ポリマーの分子量は、約１，０００ｇ／モル〜約１，０００，０００ｇ／モルの範囲で変化し得る。いくつかの実施形態では、（例えばポリ（アクリル酸））負帯電アニオン性層の分子量（Ｍｗ）は、５０，０００ｇ／モル〜１５０，０００ｇ／モルの範囲である。いくつかの実施形態では、（例えばポリジアリルジメチルアンモニウムクロライド）正帯電カチオン性層の分子量（Ｍｗ）は、５０，０００ｇ／モル〜３００，０００ｇ／モルの範囲である。いくつかの実施形態では、（例えばポリ（エチレンイミン）正帯電カチオン性層の分子量（Ｍｗ）は、１０，０００ｇ／モル〜５０，０００ｇ／モルの範囲である。ポリイオン（例えばポリアニオン又はポリカチオン）のうちの少なくとも一方は光吸収材料を含む。
【００６７】
コロイド分散として水中で安定であるようにし、かつ、ポリイオン基を付与するために、光吸収（例えば顔料）粒子は、典型的にはイオン性表面処理を更に含む。いくつかの実施形態では、表面処理化合物は、スルホン酸塩又はカルボキシレートなどの事例ではアニオン性である。また、光吸収（例えば顔料）粒子は、交互の高分子電解質層のためのイオン結合基として同じく機能する。
【００６８】
適切な顔料は、Ｃａｂｏｔ、Ｃｌａｒｉａｎｔ、ＤｕＰｏｎｔ、Ｄａｉｎｉｐｐｏｎ及びＤｅＧｕｓｓａなどの製造業者から、コロイド状安定水分散体として商用的に入手することができる。とりわけ適切な顔料としては、Ｃａｂｏｔ  ＣｏｒｐｏｒａｔｉｏｎからＣＡＢ−Ｏ−ＪＥＴ（登録商標）の名で入手可能な顔料、例えば２５０Ｃ（青緑色）、２６０Ｍ（赤紫色）、２７０Ｙ（黄色）又は３５２Ｋ（黒色）が挙げられる。光吸収（例えば顔料）粒子は、典型的にはイオン化可能官能基を付与するために表面処理される。光吸収（例えば顔料）粒子のために適したイオン化可能官能基の例としては、スルホネート官能基、カルボキシレート官能基、並びにリン酸又はビスホスホネート官能基が挙げられる。いくつかの実施形態では、イオン化可能官能基を有する表面処理済み光吸収（例えば顔料）粒子は商用的に入手可能である。例えばＣＡＢＯＴ  Ｃｏｒｐｏｒａｔｉｏｎから商用的に入手可能な、商品名２５０Ｃ（青緑色）、２６０Ｍ（赤紫色）、２７０Ｙ（黄色）及び２００（黒色）で販売されているＣＡＢ−Ｏ−ＪＥＴ（登録商標）顔料は、スルホネート官能基を含んでいる。更に別の例として、Ｃａｂｏｔ  Ｃｏｒｐｏｒａｔｉｏｎから、商品名３５２Ｋ（黒色）及び３００（黒色）で商用的に入手可能なＣＡＢ−Ｏ−ＪＥＴ（登録商標）顔料は、カルボキシレート官能基を含んでいる。
【００６９】
光吸収（例えば顔料）粒子が前処理されていない場合、光吸収（例えば顔料）粒子は、当該技術分野において知られているように、イオン化可能官能基を付与するために表面処理され得る。
【００７０】
最終製品における特定の色相又は色合いあるいは色を達成するために、複数の光吸収材料（例えば顔料）を利用することができる。複数の光吸収材料（例えば顔料）が使用される場合、材料は、それら同士の、及び光学製品構成要素との両方の両立性及び性能を保証するように選択される。
【００７１】
好ましい実施形態では、高分子電解質が準備され、水溶液として微細構造表面に適用される。「水性」という用語は、コーティングの液体が少なくとも８５重量パーセントの水を含有していることを意味している。コーティングの液体は、例えば少なくとも９０、９５、更には少なくとも９９重量パーセント以上などの、より多くの量の水を含有することができる。水性液体媒体は、水性液体媒体が単一の相を形成するような量で、水と、１種類以上の水溶性有機共溶媒との混合物を含むことができる。水溶性有機共溶媒の例としては、メタノール、エタノール、イソプロパノール、２−メトキシエタノール、３−メトキシプロパノール、１−メトキシ−２−プロパノール、テトラヒドロフラン、及びケトン又はエステル溶媒が挙げられる。有機共溶媒の量は、コーティング組成物の全液体の１５重量％を超えない。レイヤー・バイ・レイヤー自己集合に使用するための水性高分子電解質組成物は、典型的には少なくとも０．０１重量％、０．０５重量％、又は０．１重量％の高分子電解質を含み、典型的には５重量％、４重量％、３重量％、２重量％、又は１重量％以下である。
【００７２】
いくつかの実施形態では、水溶液は、イオン強度を強くし、かつ、粒子間静電反発を小さくすることにより、均一で、かつ、再現可能な堆積を促進する添加剤である「スクリーニング剤」を更に含む。適切なスクリーニング剤としては、ハロゲン化物塩、硫酸塩、硝酸塩、リン酸塩、フルオロリン酸塩、等々の任意の低分子量塩が挙げられる。ハロゲン化物塩の例としては、ＬｉＣｌ、ＮａＣｌ、ＫＣｌ、ＣａＣｌ２、ＭｇＣｌ２、ＮＨ４Ｃｌ、等々の塩化物塩、ＬｉＢｒ、ＮａＢｒ、ＫＢｒ、ＣａＢｒ２、ＭｇＢｒ２、等々の臭化物塩、ＬｉＩ、ＮａＩ、ＫＩ、ＣａＩ２、ＭｇＩ２、等々のヨウ化物塩、ＮａＦ、ＫＦ、等々のフッ化物塩等が挙げられる。硫酸塩の例としては、Ｌｉ２ＳＯ４、Ｎａ２ＳＯ４、Ｋ２ＳＯ４、（ＮＨ４）２ＳＯ４、ＭｇＳＯ４、ＣｏＳＯ４、ＣｕＳＯ４、ＺｎＳＯ４、ＳｒＳＯ４、Ａｌ２（ＳＯ４）３、及びＦｅ２（ＳＯ４）３が挙げられる。また、（ＣＨ３）３ＣＣｌ、（Ｃ２Ｈ５）３ＣＣｌ、等々の有機塩も同じく適切なスクリーニング剤である。
【００７３】
適切なスクリーニング剤濃度は、塩のイオン強度によって変化し得る。いくつかの実施形態では、水溶液は、０．０１Ｍ〜０．１Ｍの範囲の濃度の（例えばＮａＣｌ）スクリーニング剤を含む。吸収領域は、微量のスクリーニング剤を含有することができる。
【００７４】
光吸収コーティングを微細構造フィルムの（例えば全体）表面に施し、かつ、乾燥させた後に、透過（例えば突出部）領域の頂部部分から光吸収コーティングが除去され、また、透過（例えば突出部）領域同士の間のランド領域から光吸収コーティングが同じく除去される。ＬＣＦは、光吸収コーティングの一部が保持されている場合であっても、改善された軸上透過率（例えば輝度［brightness］）を有することができることは認識されよう。
【００７５】
任意の適切な方法を使用して、突出部（例えば光吸収領域）の上面及びチャネルの底面から光吸収材料を選択的に除去することができる。
【００７６】
一実施形態では、光吸収材料は、反応性イオンエッチングによって除去される。反応性イオンエッチング（Reactive ion etching、ＲＩＥ）は、イオン衝撃を利用して材料を除去する指向性エッチングプロセスである。ＲＩＥシステムを使用して、イオン衝撃の方向に対して直交する表面をエッチングすることによって有機材料又は無機材料が除去される。反応性イオンエッチングと等方性プラズマエッチングの間の最も顕著な相異はエッチング方向である。反応性イオンエッチングは、１より大きい、横方向エッチング速度に対する垂直方向エッチング速度の比率によって特徴付けられる。反応性イオンエッチングのためのシステムは、耐久性のある真空チャンバの周囲に構築される。エッチングプロセスを開始する前に、１トル未満、１００ミリトル未満、２０ミリトル未満、１０ミリトル未満又は１ミリトル未満のベース圧力までチャンバが排気される。電極は、処理される材料を保持し、真空チャンバから電気的に隔離されている。電極は、円筒形状の回転可能電極であってもよい。また、対向電極がチャンバ内に同じく提供され、この対向電極は、真空反応器壁からなっていてもよい。エッチャントを含むガスは、制御弁を通ってチャンバに入る。プロセス圧力は、真空ポンプを介してチャンバガスを連続的に排気することによって維持される。使用されるガスのタイプは、エッチングプロセスに応じて変化する。通常、エッチングには、四フッ化炭素（ＣＦ４）、六フッ化硫黄（ＳＦ６）、オクタフルオロプロパン（Ｃ３Ｆ８）、フルオロホルム（ＣＨＦ３）、三塩化ホウ素（ＢＣｌ３）、臭化水素（ＨＢｒ）、塩素、アルゴン及び酸素が使用される。ＲＦ電力が電極に印加され、プラズマが生成される。試料は、特定のエッチング深さを達成するために、制御された期間にわたって、電極上でプラズマを通って輸送することができる。反応性イオンエッチングについては当該技術分野において知られており、参照により本明細書に組み込まれている米国特許第８，４６０，５６８号に更に記載されている。
【００７７】
いくつかの実施形態では、反応性イオンエッチングのステップにより、吸収領域がチャネルの底面３１１の近傍でより狭くなる（平均幅未満になる）。光吸収材料を除去することにより、チャネルの深さを（例えばわずかに）深くすることができる。
【００７８】
光吸収コーティングをチャネルの底面から除去した後に、チャネルに有機ポリマー材料を充填することができる。いくつかの実施形態では、有機ポリマー材料は、重合性樹脂組成物であり、この方法は、重合性樹脂を（例えば放射線）硬化させることを更に含む。典型的には、微細構造フィルムの製造に使用される同じ重合性樹脂を利用してチャネルが充填される。別法としては、異なる有機ポリマー材料（例えば重合性樹脂組成物）が使用される。異なる有機ポリマー材料（例えば重合性樹脂組成物）が使用される場合、組成物は、典型的には、光透過領域に対して屈折率が一致するように選択される。「屈折率が一致する」とは、充填材料と透過領域との間の屈折率の差が、典型的には０．１又は０．００５未満であることを意味している。別法としては、屈折率の差が０．１より大きい異なる有機ポリマー材料（例えば重合性樹脂組成物）でチャネルを充填することも可能である。更に別の実施形態では、チャネルには有機ポリマー材料（例えば重合樹脂）が充填されない。この実施形態では、チャネルは、典型的には１．０の屈折率を有する空気を含む。
【００７９】
チャネルが硬化した重合性樹脂で充填される場合、光制御フィルムは、任意選択で、図４に示すように、接着剤４１０を使用して微細構造フィルムに結合されたカバーフィルム４７０を含むことができる。チャネルが空気で充填される場合、典型的には接着フィルム及びカバーフィルムが含まれる。
【００８０】
更に別の実施形態では、層４１０は、接着剤ではなく、トップコートであってもよい。この実施形態では、カバーフィルム４７０は存在しなくてもよい。
【００８１】
図４は、ベース層２６０と同じであってもよく、又は異なっていてもよい任意選択のカバーフィルム４７０を更に含むＬＣＦ４００を示す。任意選択のカバーフィルム４７０は、接着剤４１０を使用して微細構造表面に結合することができる。接着剤４１０は、ＵＶ硬化性アクリル酸接着剤、転写接着剤、等々の、光学的に透明な任意の接着剤であってもよい。
【００８２】
ＬＣＦは、露出表面上に典型的に提供される他のコーティングを更に含むことができる。様々なハードコート、防眩コーティング、反射防止コーティング、静電防止コーティング及び汚染防止コーティングについては当該技術分野で知られている。例えば米国特許第７，２６７，８５０号、米国特許第７，１７３，７７８号、ＰＣＴ公告第ＷＯ２００６／１０２３８３号、同第２００６／０２５９９２号、同第２００６／０２５９５６号及び米国特許第７，５７５，８４７号を参照されたい。
【００８３】
図５は、一実施形態によるバックライト付きディスプレイ５００の略斜視図を示したものである。バックライト付きディスプレイ５００は、既に説明したように透過領域５４０及び吸収領域５５０を備えたＬＣＦ５３０を含む。このようなＬＣＦは、既に説明したように、ＬＣＦ５３０の出力面５９０から射出する光の極性遮断視野角θＰを有している。バックライト付きディスプレイ５００は、ＬＣＤパネルなどの画像面５２０を介して、ＬＣＦ５３０を通して、観察者５９５まで光を透過させるように構成された光源５１０を含む。輝度［brightness］が最大である視野角は、既に説明したように極性遮断視野角に依存し得る。
【００８４】
また、バックライト付きディスプレイ５００は、ディスプレイの輝度［brightness］及び一様性を更に改善するために、任意選択の輝度［brightness］向上フィルム５６０及び反射型偏光子フィルム５７０を同じく含むことができる。輝度［brightness］向上フィルムは、３Ｍ  Ｃｏｍｐａｎｙから入手可能な、３Ｍ（商標）Ｂｒｉｇｈｔｎｅｓｓ  Ｅｎｈａｎｃｅｍｅｎｔ  Ｆｉｌｍ「ＢＥＦ」又はＴｈｉｎ  Ｂｒｉｇｈｔｎｅｓｓ  Ｅｎｈａｎｃｅｍｅｎｔ  Ｆｉｌｍ「ＴＢＥＦ」などのプリズムフィルムであってもよい。反射偏光子フィルム５７０は、３Ｍ  Ｃｏｍｐａｎｙ（Ｓｔ．Ｐａｕｌ，ＭＮ）から入手可能な、３Ｍ（商標）Ｄｕａｌ  Ｂｒｉｇｈｔｎｅｓｓ  Ｅｎｈａｎｃｅｍｅｎｔ  Ｆｉｌｍ「ＤＢＥＦ」などの多層光学フィルムであってもよい。含まれている場合、輝度［brightness］向上フィルム５６０及び反射型偏光子フィルム５７０は、図５に示されているように位置決めすることができる。
【００８５】
他の実施形態では、既に説明したような透過領域及び吸収領域を備えた光制御フィルムは、発光型（例えば有機発光ダイオード又はＯＬＥＤ）ディスプレイに結合することができる。
【００８６】
いくつかの実施形態では、本明細書において説明されているＬＣＦ（すなわち第１のＬＣＦ）は、第２のＬＣＦと組み合わせることができる。いくつかの実施形態では、第２のＬＣＦは、米国特許第６，３９８，３７０号、同第８，０１３，５６７号、同第８，２１３，０８２号及び同第９，３３５，４４９号に記載されているようなＬＣＦ（例えばプライバシーフィルム）であってもよい。他の実施形態では、第２のＬＣＦは、本明細書において説明されているＬＣＦである（例えば光吸収領域は、少なくとも３０のアスペクト比を有している）。第１のＬＣＦ及び第２のＬＣＦは、様々な配向で積み重ねることができる。
【００８７】
一実施形態では、第１の光制御フィルム及び第２の光制御フィルムは、第１のＬＣＦの吸収領域が平行であり、かつ、典型的には第２のＬＣＦの吸収領域と一致するように位置決めされる。別の実施形態では、第１の光制御フィルム及び第２の光制御フィルムは、第１のＬＣＦの吸収領域が第２のＬＣＦの吸収領域と直交するように位置決めされる。また、第１の光制御フィルム及び第２の光制御フィルムは、０度の視野角において吸収領域が互いに平行であることから直交することまでの範囲にあるように位置決めすることもできる。
【００８８】
いくつかの実施形態では、第１のＬＣＦと第２のＬＣＦの組合せは、０度の視野角において少なくとも６０、６５、７０、７５、８０、８５、又は９０％の相対透過率（例えば輝度［brightness］）を有している。いくつかの実施形態では、＋３０度、−３０度の視野角における相対透過率（例えば輝度［brightness］）、又は＋３０度と−３０度の視野角における相対透過率（例えば輝度［brightness］）の平均は、２５、２０、１５、１０、又は５％未満である。いくつかの実施形態では、＋３５〜＋８０度、−３５度〜−８５度に及ぶ視野角に対する平均相対透過率（例えば輝度［brightness］）、又はこれらの範囲の視野角に対する平均相対透過率（例えば輝度［brightness］）の平均は、１０、９、８、７、６、５、４、３、２、又は１％未満である。
【００８９】
いくつかの実施形態では、ＬＣＦのこの組合せは、０度の視野角において少なくとも６０、６５、７０、７５、８０、８５、又は９０％の相対透過率（例えば輝度［brightness］）を有している。いくつかの実施形態では、＋３０度、−３０度の視野角における相対透過率（例えば輝度［brightness］）、又は＋３０度と−３０度の視野角における相対透過率（例えば輝度［brightness］）の平均は、２５、２０、１５、１０、又は５％未満である。
【００９０】
チャネルが空気で充填されると、より大きい視野角における相対透過率（例えば輝度［brightness］）をより低くすることができ、したがってフィルムは、改善されたプライバシーを示すことができる。
【００９１】
本明細書において説明されている光制御フィルムは、いわゆるハイブリッドプライバシーフィルタとして、ディスプレイデバイスの構成要素としてとりわけ有用である。ハイブリッドプライバシーフィルタは、ディスプレイ表面と共に使用することができ、光は、光制御フィルムの入力側のハイブリッドプライバシーフィルタに入り、カラーシフトフィルムにおけるハイブリッドプライバシーフィルタ又はフィルムスタックから出る。本発明は、ラップトップモニタ、外部コンピュータモニタ、携帯電話ディスプレイ、テレビ、スマートフォン、自動車中央情報ディスプレイ、自動車ドライバ情報ディスプレイ、自動車サイドミラーディスプレイ（電子ミラーとも呼ばれる）、コンソール、又は任意の他の同様のＬＣＤ、ＯＬＥＤ、マイクロＬＥＤ又はミニＬＥＤベースのディスプレイを始めとするディスプレイを備えた極めて多数の電子デバイスと共に使用することができる。ディスプレイにハイブリッドプライバシーフィルタを適用する更なる利点は、コントラストが向上することである。
【００９２】
サングラス、文書カバーシート、自動車及び航空アプリケーションにおけるコンソールスイッチ、飛行機操縦室制御、ヘリコプタ操縦室制御、窓及び任意の数の他の対象などの非電子ディスプレイを含む、他のタイプのバックライト付きディスプレイ画像デバイスも同じく企図されている。
【００９３】
更なる実施形態では、本明細書において説明されている光制御フィルムスタックは、ガラスのためのおおいとして有用であり得る。例えばフィルムスタックは、窓割りの上又は内部にラミネートする（laminated）ことも可能である。窓割りは、ガラスパネル、窓、ドア、壁及び天窓ユニットから選択することができる。これらの窓割りは、建物の外側又は内部に配置することができる。また、それらは、車窓、列車窓、飛行機乗客窓、等々であってもよい。これらのフィルムスタックを窓割りに組み込む利点としては、ＩＲ透過率の低減（エネルギー節約の増加につながり得る）、周囲光のブロック、プライバシー及び装飾効果が挙げられる。
【００９４】
以上の説明は、本明細書において説明されている特定の例に限定されるものと見なしてはならず、むしろ添付の特許請求の範囲に明確に示されている説明の全ての態様を包含するものと理解すべきである。本明細書を精査すれば、以上の説明が対象としている当業者には、以上の説明を適用することができる様々な修正、等価なプロセス並びに多くの構造が容易に明らかであろう。前述の説明は、以下の実施例によってより良好に理解することができる。
【実施例】
【００９５】
本発明の目的及び利点は、以下の実施例によって更に例示されるが、これらの実施例に記載された特定の材料及びその量、並びに他の条件及び詳細は、本発明を不当に制限するものと解釈されるべきではない。
【００９６】
特に言及されていない限り、実施例及び本明細書の残りの部分における全てのパート、百分率及び比率、等々は重量によるものである。特に言及されていない限り、全ての化学製品は、Ｍｉｓｓｏｕｒｉ州Ｓｔ．Ｌｏｕｉｓ在所のＳｉｇｍａ−Ａｌｄｒｉｃｈ  Ｃｏ．などの化学製品供給業者から入手されたものであるか、あるいは入手可能である。
【００９７】
実施例に使用された材料の簡単な説明及び供給元は、（３つの）別個の表に提示されている。鋳造及び硬化高精細プロセス（準備実施例１）に使用された樹脂Ａ、並びに実施例１〜２における屈折率整合バックフィル材料の成分は、表１に列挙されている。レイヤー・バイ・レイヤー（layer-by-layer、ＬＢＬ）コーティングのための原料は、表２に列挙されている。反応性イオンエッチング（ＲＩＥ）のための原料は、表３に列挙されている。
【００９８】
【表１】
2021533407.tif 000003
【００９９】
【表２】
2021533407.tif 000004
【０１００】
【表３】
2021533407.tif 000005
【０１０１】
準備実施例１（ＰＥ１）：「方形波」微細構造フィルムの準備
ダイヤモンド（先端幅２９．０μｍ、夾角３°、深さ８７μｍ）を使用して、複数の平行直線溝を有するツールが切断された。溝は、６２．６ミクロンのピッチで間隔が隔てられた。樹脂Ａは、以下の表４の材料を混合することによって準備された。
【０１０２】
【表４】
2021533407.tif 000006
【０１０３】
米国特許第８，０９６，６６７号に記載されているような樹脂Ａ及びツールを使用して一般的な産業用「鋳造及び硬化」高精細プロセスが実施された。これらの試料に対する高精細条件（microreplication conditions）は、以下のように設定された：樹脂温度１５０°Ｆ、ダイ温度１５０°Ｆ、コーターＩＲ  １２０°Ｆ縁部／１３０°Ｆ中央部、ツール温度１００°Ｆ、及びライン速度７０ｆｐｍであり、ピーク波長が３８５ｎｍのＦｕｓｉｏｎ  Ｄランプ（Ｆｕｓｉｏｎ  ＵＶ  Ｓｙｓｔｅｍｓ（Ｇａｉｔｈｅｒｓｂｕｒｇ，ＭＤ．）から入手可能）を使用して、１００％電力で動作させて硬化された。得られた微細構造フィルムは、図１に示されているように、チャネルによって分離された複数の突出部（例えば光透過領域）を備えていた。
【０１０４】
このプロセスは、微細構造フィルムの突出部がツールの溝のネガ複製であるように、ツール微細構造のトポグラフィ的反転を形成する微細構造フィルムをもたらす。突出部は１．５度の壁角度を有し、したがって突出部はわずかに先細りになっている（光入力面でより広く、光出力面でより狭い）。微細構造フィルムのチャネルは、溝同士の間のツールの非切断部分のネガ複製である。
【０１０５】
微細構造フィルム上のレイヤー・バイ・レイヤー（ＬｂＬ）自己集合コーティングのための準備方法
レイヤー・バイ・レイヤー自己集合コーティングは、Ｓｖａｙａ  Ｎａｎｏｔｅｃｈｎｏｌｏｇｉｅｓ，Ｉｎｃ．（Ｃａｌｉｆｏｒｎｉａ州Ｓｕｎｎｙｖａｌｅ）から購入した装置を使用して行われ、米国特許第８，２３４，９９８号（Ｋｒｏｇｍａｎら）、並びにＫｒｏｇｍａｎ  ｅｔ  ａｌ．Ａｕｔｏｍａｔｅｄ  Ｐｒｏｃｅｓｓ  ｆｏｒ  Ｉｍｐｒｏｖｅｄ  Ｕｎｉｆｏｒｍｉｔｙ  ａｎｄ  Ｖｅｒｓａｔｉｌｉｔｙ  ｏｆ  Ｌａｙｅｒ−ｂｙ−Ｌａｙｅｒ  Ｄｅｐｏｓｉｔｉｏｎ，Ｌａｎｇｍｕｉｒ２００７，２３，３１３７−３１４１に記載されているシステムにならってモデル化された。この装置は、コーティング溶液を充填された圧力容器を備えている。平らな噴霧パターンを有する噴霧ノズル（Ｉｌｌｉｎｏｉｓ州Ｗｈｅａｔｏｎ在所のＳｐｒａｙｉｎｇ  Ｓｙｓｔｅｍｓ，Ｉｎｃ．からの）が取り付けられ、ソレノイドバルブによって制御される特定の時間にコーティング溶液及び濯ぎ水が噴霧された。コーティング溶液が入っている圧力容器（Ｗｉｓｃｏｎｓｉｎ州Ｗａｕｋｅｓｈａ在所のＡｌｌｏｙ  Ｐｒｏｄｕｃｔｓ  Ｃｏｒｐ．）が、窒素によって３０ｐｓｉまで加圧され、一方、脱イオン（ＤＩ）水が入っている圧力容器は、空気によって３０ｐｓｉまで加圧された。コーティング溶液ノズルからの流量は、それぞれ１時間当たり１０ガロンであり、一方、ＤＩ水濯ぎノズルからの流量は、１時間当たり４０ガロンであった。コーティングされる基板（substrate）は、エポキシ（３Ｍ  Ｃｏｍｐａｎｙ（Ｓｔ．Ｐａｕｌ，ＭＮ）のＳｃｏｔｃｈ−Ｗｅｌｄエポキシ接着剤、ＤＰ１００  Ｃｌｅａｒ）を使用して、ガラスプレート（１２インチ×１２インチ×厚さ１／８インチ）（Ｂｒｉｎ  Ｎｏｒｔｈｗｅｓｔｅｒｎ  Ｇｌａｓｓ  Ｃｏ．（Minneapolis，ＭＮ））に縁部の周囲で接着され、ガラスプレートは、垂直方向の並進ステージ上に取り付けられ、真空チャックを使用して所定の位置に保持された。典型的なコーティングシーケンスで、ステージが７６ｍｍ／秒で垂直方向に下に向かって移動している間、ポリカチオン（例えばＰＤＡＣ）溶液が基板の上に噴霧された。次に、１２秒間の休止時間の後に、ステージが１０２ｍｍ／秒で垂直方向に上に向かって移動している間、ＤＩ水が基板の上に噴霧された。次に、３ｍｍ／秒の速度のエアナイフで基板が乾燥された。次に、ステージが７６ｍｍ／秒で垂直方向に下に向かって移動している間、ポリアニオン（例えば顔料ナノ粒子）溶液が基板の上に噴霧された。もう１２秒間の休止期間を経過させた。ステージが１０２ｍｍ／秒で垂直方向に上に向かって移動している間、ＤＩ水が基板の上に噴霧された。最後に、３ｍｍ／秒の速度のエアナイフで基板が乾燥された。上記のシーケンスを繰り返して、（ポリカチオン／ポリアニオン）ｎとして表される多数の「二分子層」が堆積され、ｎは二分子層の数である。
【０１０６】
微細構造フィルムを反応性イオンエッチングするための準備方法
反応性イオンエッチング（ＲＩＥ）が、米国特許第８，４６０，５６８号に記載されたシステムと機能的に同等な平行平板容量結合プラズマ反応器内で実施された。チャンバは、１８．３ｆｔ２の表面積を有する中央円筒型被電力供給電極を有している。微細構造フィルムを被電力供給電極の上に置いた後、反応器チャンバが１．３Ｐａ（２ミリトル）未満のベース圧力までポンプダウンされた。Ｃ３Ｆ８（オクタフルオロプロパン）とＯ２（酸素）ガスとの混合物が、特定の流量でチャンバ内に流された。ＲＦ電力を１３．５６ＭＨｚの周波数及び９０００ワットの印加電力で反応器中に結合することにより、反応性イオンエッチング法を使用して処理が実施された。制御された速度で反応ゾーンを通して微細構造フィルムを移動させることによって処理時間が制御された。この処理に引き続いて、ＲＦ電力及びガスの供給が停止され、チャンバが大気圧に戻された。材料、円筒型ＲＩＥを適用するためのプロセス、及び使用される反応器の周囲の更なる詳細に関する追加情報は、米国特許第８４６０５６８（Ｂ２）号に見出すことができる。
【０１０７】
微細構造フィルムのチャネルをバックフィルするための準備方法
微細構造フィルム表面と、頂部に置かれた厚さ２ミルの一片の非下塗り処理ＰＥＴフィルムとの間に樹脂をピペットで移し、ハンドローラを使用して頂部ＰＥＴフィルムに圧力を印加し、次に、５００ワット電力の「Ｈ」バルブを有するＨＥＲＡＥＵＳ（ドイツのＨａｎａｕ在所）ベルトコンベアＵＶプロセッサ（モデル番号ＤＲＳ（６））を使用してＵＶ硬化させることにより、ＰＥ１で使用された樹脂Ａがチャネルにバックフィルされた。具体的には、試料は、５０ｆｔ／分の搬送速度で、３回にわたってＵＶ硬化ステーションを通して送られた。次に、頂部ＰＥＴフィルムが手で微細構造フィルムから剥がされた。
【０１０８】
試験方法：拡散光源からの輝度（luminance）プロファイル
フィルムの試料がランバート光源上に置かれた。光吸収領域が先細りになされている場合、フィルムは、吸収領域の最も広い部分が光源に近くなるように位置決めされる。Ｅｌｄｉｍ  Ｌ８０コノスコープ（Ｅｌｄｉｍ  Ｓ．Ａ．、フランスのＨＥＲＯＵＶＩＬＬＥ  ＳＡＩＮＴ  ＣＬＡＩＲ在所）を使用して、全ての極性及び方位角で、半球型に同時に光出力が検出された。検出後、特に指示されていない限り、透過率（例えば輝度［brightness］）読値の断面は、ルーバーの方向（０°配向角度として示されている）に対して直交する方向に取られた。相対透過率は、フィルムがある場合の読値とフィルムがない場合の読値との間の、特定の視野角における輝度［brightness］比として定義される。
【０１０９】
ランバート光源は、図６に示されているベースライン輝度（luminance）プロファイルを有するライトボックスからの拡散透過からなっていた。ライトボックスは、厚さ〜６ｍｍの拡散ポリテトラフルオロエチレン（ＰＴＦＥ）プレートから製造された約１２．５ｃｍ×１２．５ｃｍ×１１．５ｃｍ（Ｌ×Ｗ×Ｈ）の６面中空立方体であった。このボックスの１つの面が試料表面として選択された。この中空ライトボックスは、その試料表面で測定された〜０．８３の屈折率（例えば４００〜７００ｎｍの波長範囲にわたって平均された〜８３％）を有していた。試験の間、このボックスは、ボックスの底（試料表面の反対側であり、光は内側から試料表面に向かって導かれる）の〜１ｃｍの円形孔を介して内側から照明された。照明は、光を導くために使用される光ファイバ束に取り付けられた安定化広帯域白熱光源を使用して提供された（Ｍａｓｓａｃｈｕｓｅｔｔｓ州Ｍａｒｌｂｏｒｏｕｇｈ及びＮｅｗ  Ｙｏｒｋ州Ａｕｂｕｒｎ在所のＳｃｈｏｔｔ−Ｆｏｓｔｅｃ  ＬＬＣからの直径１ｃｍのファイバ束延長部分を有するＦｏｓｔｅｃ  ＤＣＲ−ＩＩ）。
【０１１０】
試験方法：コリメートされた光源からの輝度（luminance）プロファイル
フィルムの試料がコリメートされた光源上に置かれた。光吸収領域が先細りになされている場合、フィルムは、吸収領域の最も広い部分が光源に近くなるように位置決めされる。Ｅｌｄｉｍ  Ｌ８０コノスコープ（Ｅｌｄｉｍ  Ｓ．Ａ．、フランスのＨＥＲＯＵＶＩＬＬＥ  ＳＡＩＮＴ  ＣＬＡＩＲ在所）を使用して、全ての極性及び方位角で、半球型に同時に光出力が検出された。検出後、特に指示されていない限り、輝度［brightness］（例えば、ｃｄ／ｍ２での輝度［brightness］）読値の断面は、ルーバーの方向（０°配向角度として示されている）に対して直交する方向に取られた。単一の試料について、光路内にルーバーフィルムがある状態で、０〜５０度の光源角度で測定が行われる。次いで、測定値を第１の測定値からの０度入力のピーク測定輝度［brightness］で除算することによって、これらの測定値のそれぞれからの断面が正規化される。
【０１１１】
コリメートされた光源は、白色ＬＥＤ（蛍光体を有する青色ＬＥＤ）、及びＬＥＤがレンズの焦点にあるように一定の距離に配置されたコリメート光学部品（レンズ）からなった。半値全幅（full width at half max、ＦＷＨＭ）は、２度未満である。レンズを有する光源は、１度の分解能で０〜８０度の入射角の回転を可能にする、スイングアーム上に取り付けられる。試験中のルーバーフィルムは、コリメートされた光源が旋回する点に開口を有する光源の上方のプラットフォーム上に配置される。
【０１１２】
試験方法：光学吸光係数
薄膜コーティングの光学吸光係数ｋは、一般にエリプソメトリ又はＵＶ／ＶＩＳ分光法のいずれかによって決定される。吸光係数ｋは、αλ／（４π）として定義され、式中、αは、吸収係数であり、λは、波長である。透明な基板上の薄膜コーティングの場合、ＵＶ／ＶＩＳ分光法を使用して、１−Ｔ−Ｒとして吸収率（Ａ）を測定することができ、式中、Ｔは、透過率であり、Ｒは、反射率である。測定されたＡは、薄膜自体のＡを得るために、基板のＡに対して適切に補正されなければならない。次いで、Ａは、式α＝−ｌｎ［（１００−Ａ）／１００］／ｈによってαに変換され、式中、ｈは、薄膜コーティングの厚さであり、αに関するこの式は、Ｒが比較的小さく、かつＡが比較的大きい場合に使用される近似式である。厚さは、例えば、スタイラスプロフィロメトリ又は断面走査型電子顕微鏡法によって測定することができる。
【０１１３】
準備例２（ＰＥ２）：コーティング溶液の準備
ＰＤＡＣコーティング溶液が、２０重量％から０．３２重量％の濃度まで脱イオン（ＤＩ）水で希釈することによって作られた。ＣＯＪ３５２Ｋコーティング溶液が、ＣＯＪ３５２Ｋを１５重量％から１．０重量％の濃度までＤＩ水で希釈することによって作られた。ＳｉＯ２（４０重量％から）をＣＯＪ３５２Ｋ（１５重量％から）と共にＤＩ水に１．０重量％のＳｉＯ２及び０．２９重量％のＣＯＪ３５２Ｋの濃度まで添加することによって、ＳｉＯ２：ＣＯＪ３５２Ｋ（３．４：１）コーティング溶液が作られた。ＳｉＯ２（４０重量％から）をＣＯＪ３５２Ｋ（１５重量％から）と共にＤＩ水に１．０重量％のＳｉＯ２及び０．２５重量％のＣＯＪ３５２Ｋの濃度まで添加することによって、ＳｉＯ２：ＣＯＪ３５２Ｋ（４：１）コーティング溶液が作られた。ＳｉＯ２（４０重量％から）をＣＯＪ３５２Ｋ（１５重量％から）と共にＤＩ水に１．０重量％のＳｉＯ２及び０．２０重量％のＣＯＪ３５２Ｋの濃度まで添加することによって、ＳｉＯ２：ＣＯＪ３５２Ｋ（５：１）コーティング溶液が作られた。ＳｉＯ２（４０重量％から）をＣＯＪ３５２Ｋ（１５重量％から）と共にＤＩ水に１．０重量％のＳｉＯ２及び０．０８重量％のＣＯＪ３５２Ｋの濃度まで添加することによって、ＳｉＯ２：ＣＯＪ３５２Ｋ（１２．４：１）コーティング溶液が作られた。ＳｉＯ２（４０重量％から）をＣＯＪ３５２Ｋ（１５重量％から）と共にＤＩ水に１．０重量％のＳｉＯ２及び０．０５重量％のＣＯＪ３５２Ｋの濃度まで添加することによって、ＳｉＯ２：ＣＯＪ３５２Ｋ（２０：１）コーティング溶液が作られた。ＮａＣｌが全てのコーティング溶液に０．０５Ｍの濃度まで添加された。
【０１１４】
実施例の説明
比較例１（ＣＥ−１）：ルーバーフィルム（非クラッドルーバー）
ＰＥ１で製造された微細構造フィルムのシートが９インチ×１０インチのサイズに切断され、水性コーティング溶液のビーディングアップ及びディウェッティングを防止するためにＢＤ−２０ＡＣ  Ｌａｂｏｒａｔｏｒｙ  Ｃｏｒｏｎａ  Ｔｒｅａｔｅｒ（Ｉｌｌｉｎｏｉｓ州Ｃｈｉｃａｇｏ在所のＥｌｅｃｔｒｏ−Ｔｅｃｈｎｉｃ  Ｐｒｏｄｕｃｔｓ）を使用して手でコロナ処理された。ＰＤＡＣ及びＣＡＢ−Ｏ−ＪＥＴ  ３５２Ｋコーティング溶液がＰＥ２で説明したようにして作られた。前述したＬｂＬ自己集合コーティングのための準備方法を使用して、コロナ処理されたフィルムが（ＰＤＡＣ／ＣＯＪ３５２Ｋ）２０（すなわち、２０層の二分子層）でコーティングされた。ガラスプレートの上に堆積した等価コーティングの厚さは、かみそり刃でコーティングに刻み目を付けた後にＤｅｋｔａｋ  ＸＴスタイラスプロフィルメーターによって測定して２７３ｎｍであった。次いで、コーティングされたフィルムが、１２５ＳＣＣＭ及び３７５ＳＣＣＭでそれぞれ流れるＯ２及びＣ３Ｆ８ガスを用いて９０００Ｗの印加電力で４５０秒の持続時間にわたって反応性イオンエッチング（ＲＩＥ）に供された。次に、前述のチャネルをバックフィルするための準備方法を使用して、チャネルがバックフィルされた。拡散光源からの輝度（luminance）プロファイルが測定され、データが表５に示されている。コリメートされた光源からの輝度（luminance）プロファイルもまた、０、１０、２０、２５、３０、３５、及び４０度の入射角でコリメートされた光源について測定され、データが表６〜９に示されている。
【０１１５】
基準のため及び吸光係数ｋの測定のために、ガラスプレートのみを基板として使用したこと以外は「微細構造フィルム上のレイヤー・バイ・レイヤー自己集合コーティングのための準備方法」を用いて、１２インチｘ１２インチｘ１／８インチのフロートガラスのプレートが（ＰＤＡＣ／ＣＯＪ３５２Ｋ）２０でコーティングされた。コーティングは、前述のＵＶ−ＶＩＳに基づく光学吸光係数試験法を用いて測定したとき、５５０ｎｍで０．３１の吸光係数（ｋ）を有した。
【０１１６】
実施例１：ルーバーフィルム（低ｋクラッドルーバー−三層構造）
ＰＥ１で製造された微細構造フィルムのシートが９インチ×１０インチのサイズに切断され、水性コーティング溶液のビーディングアップ及びディウェッティングを防止するためにＢＤ−２０ＡＣ  Ｌａｂｏｒａｔｏｒｙ  Ｃｏｒｏｎａ  Ｔｒｅａｔｅｒ（Ｉｌｌｉｎｏｉｓ州Ｃｈｉｃａｇｏ在所のＥｌｅｃｔｒｏ−Ｔｅｃｈｎｉｃ  Ｐｒｏｄｕｃｔｓ）を使用して手でコロナ処理された。ＰＤＡＣ、ＣＯＪ３５２Ｋ、及びＳｉＯ２：ＣＯＪ３５２Ｋ（４：１）コーティング溶液がＰＥ２で説明したようにして作られた。コロナ処理したフィルムが、ＬｂＬ自己集合コーティングを製造するための準備方法を用いて、（ＰＤＡＣ／（ＳｉＯ２：ＣＯＪ３５２Ｋ（４：１）））７（ＰＤＡＣ／ＣＯＪ３５２Ｋ）１１（ＰＤＡＣ／（ＳｉＯ２：ＣＯＪ３５２Ｋ（４：１）））７でコーティングされた。堆積された二分子層の総数は、２５であった。コア層は、１１層の二分子層を有し、クラッド層は、それぞれ７層の二分子層を有する。ガラスプレートの上に堆積した等価コーティングの厚さは、かみそり刃でコーティングに刻み目を付けた後にＤｅｋｔａｋ  ＸＴスタイラスプロフィルメーターによって測定して４１３ｎｍであった。次いで、コーティングされたフィルムが、１２５ＳＣＣＭ及び３７５ＳＣＣＭでそれぞれ流れるＯ２及びＣ３Ｆ８ガスを用いて９０００Ｗの印加電力で５００秒の持続時間にわたって反応性イオンエッチング（ＲＩＥ）に供された。この工程に、３７５ＳＣＣＭ及び１２５ＳＣＣＭでそれぞれ流れるＯ２及びＣ３Ｆ８ガスを用いた９０００Ｗの印加電力で５０秒の持続時間にわたる反応性イオンエッチング（ＲＩＥ）の第２のプロセスが続いた。次に、前述の方法を使用してチャネルがバックフィルされた。拡散光源からの輝度（luminance）プロファイルが測定され、データが表５に含まれている。コリメートされた光源からの輝度（luminance）プロファイルもまた、０、１０、２０、２５、３０、３５、及び４０度の入射角でコリメートされた光源について測定され、データが表６〜９に示されている。
【０１１７】
基準のため及び吸光係数ｋの測定のために、ガラスプレートのみを基板として使用したこと以外は「微細構造フィルム上のレイヤー・バイ・レイヤー自己集合コーティングのための準備方法」を用いて、１２インチｘ１２インチｘ１／８インチのフロートガラスのプレートが（ＰＤＡＣ／ＳｉＯ２：ＣＯＪ３５２Ｋ（５：１））２０でコーティングされた。コーティングの厚さは、かみそり刃でコーティングに刻み目を付けた後にＤｅｋｔａｋ  ＸＴスタイラスプロフィルメーターによって測定して３８８ｎｍであった。コーティングは、Ｊ．Ａ．Ｗｏｏｌｌａｍ（Ｌｉｎｃｏｌｎ，Ｎｅｂｒａｓｋａ）ＲＣ２分光エリプソメータで測定したとき、５５０ｎｍでそれぞれ１．４７及び０．１５５の屈折率（ｎ）及び吸光係数（ｋ）を有した。３００〜１０００ｎｍの波長で５５、６５、及び７５度の入射角でエリプソメトリデータが取得され、ガラスプレート基板が、Ｃａｕｃｈｙ層としてモデル化され、光吸収コーティングが、表面粗さ層を有するＫｒａｍｅｒｓ−Ｋｒｏｎｉｇ一貫性Ｂスプライン層としてモデル化された。
【０１１８】
実施例２：ルーバーフィルム（低ｋクラッドルーバー−五層構造）
ＰＥ１で製造された微細構造フィルムのシートが９インチ×１０インチのサイズに切断され、水性コーティング溶液のビーディングアップ及びディウェッティングを防止するためにＢＤ−２０ＡＣ  Ｌａｂｏｒａｔｏｒｙ  Ｃｏｒｏｎａ  Ｔｒｅａｔｅｒ（Ｉｌｌｉｎｏｉｓ州Ｃｈｉｃａｇｏ在所のＥｌｅｃｔｒｏ−Ｔｅｃｈｎｉｃ  Ｐｒｏｄｕｃｔｓ）を使用して手でコロナ処理された。ＰＤＡＣ、ＣＯＪ３５２Ｋ、ＳｉＯ２：ＣＯＪ３５２Ｋ（３．４：１）、及びＳｉＯ２：ＣＯＪ３５２Ｋ（１２．４：１）コーティング溶液がＰＥ２で説明したようにして作られた。コロナ処理されたフィルムが、前述のＬｂＬ自己集合コーティングのための準備方法を用いて、（ＰＤＡＣ／（ＳｉＯ２：ＣＯＪ３５２Ｋ（１２．４：１）））４（ＰＤＡＣ／（ＳｉＯ２：ＣＯＪ３５２Ｋ（３．４：１）））４（ＰＤＡＣ／ＣＯＪ３５２Ｋ）７（ＰＤＡＣ／（ＳｉＯ２：ＣＯＪ３５２Ｋ（３．４：１）））４（ＰＤＡＣ／（ＳｉＯ２：ＣＯＪ３５２Ｋ（１２．４：１）））４でコーティングされた。堆積された二分子層の総数は、２３であった。コア層は、７層の二分子層を有し、最も内側のクラッド層（コアに最も近い）は、それぞれ４層の二分子層を有し、最も外側のクラッド層は、それぞれ４層の二分子層を有する。ガラスプレートの上に堆積した等価コーティングの厚さは、かみそり刃でコーティングに刻み目を付けた後にＤｅｋｔａｋ  ＸＴスタイラスプロフィルメーターによって測定して４２２ｎｍであった。次いで、コーティングされたフィルムが、１２５ＳＣＣＭ及び３７５ＳＣＣＭでそれぞれ流れるＯ２及びＣ３Ｆ８ガスを用いて９０００Ｗの印加電力で２５０秒の持続時間にわたって反応性イオンエッチング（ＲＩＥ）に供された。この工程に、３７５ＳＣＣＭ及び１２５ＳＣＣＭでそれぞれ流れるＯ２及びＣ３Ｆ８ガスを用いた９０００Ｗの印加電力で１００秒の持続時間にわたる反応性イオンエッチング（ＲＩＥ）の第２のプロセスが続いた。次に、前述の方法を使用してチャネルが裏込めされた。拡散光源からの輝度（luminance）プロファイルが測定され、データが表５に含まれている。
【０１１９】
基準のため及び吸光係数ｋの測定のために、ガラスプレートのみを基板として使用したこと以外は「微細構造フィルム上のレイヤー・バイ・レイヤー自己集合コーティングのための準備方法」を用いて、１２インチｘ１２インチｘ１／８インチのフロートガラスのプレートが（ＰＤＡＣ／ＳｉＯ２：ＣＯＪ３５２Ｋ（２０：１））２０でコーティングされた。コーティングの厚さは、かみそり刃でコーティングに刻み目を付けた後にＤｅｋｔａｋ  ＸＴスタイラスプロフィルメーターによって測定して４６２ｎｍであった。コーティングは、Ｊ．Ａ．Ｗｏｏｌｌａｍ（Ｌｉｎｃｏｌｎ，Ｎｅｂｒａｓｋａ）ＲＣ２分光エリプソメータで測定したとき、５５０ｎｍでそれぞれ１．３６及び０．０７２の屈折率（ｎ）及び吸光係数（ｋ）を有した。３００〜１０００ｎｍの波長で５５、６５、及び７５度の入射角でエリプソメトリデータが取得され、ガラスプレート基板が、Ｃａｕｃｈｙ層としてモデル化され、光吸収コーティングが、表面粗さ層を有するＫｒａｍｅｒｓ−Ｋｒｏｎｉｇ一貫性Ｂスプライン層としてモデル化された。
【０１２０】
試験結果
【０１２１】
【表５】
2021533407.tif 000007
【０１２２】
【表６】
2021533407.tif 000008
【０１２３】
【表７】
2021533407.tif 000009
【０１２４】
【表８】
2021533407.tif 000010
【０１２５】
【表９】
2021533407.tif 000011
【０１２６】
表６〜９に報告されている測定結果は、コリメートされた光源からの輝度（Luminance）プロファイルの試験方法に記載されているように、コノスコープ測定から収集された。本発明者らは、表７及び９の結果から、最大ピーク％Ｒ及び％Ｒ曲線下の積分値の両方が比較例１よりも実施例１では低いことに気付く。
【０１２７】
本明細書中に引用している刊行物の完全な開示は、それぞれが個々に組み込まれたかのように、その全体が参照により組み込まれる。本発明に対する様々な改変及び変更が、本発明の範囲及び趣旨から逸脱することなく、当業者には明らかとなるであろう。本発明は、本明細書に記載の例示的な実施形態及び実施例によって不当に限定されることを意図するものではなく、このような実施例及び実施形態は例としてのみ提示されており、本発明の範囲は、本明細書で以下のとおり記載される特許請求の範囲によってのみ限定されることを意図しているものと理解されたい。
【図１ａ】
2021533407.tif 000012
【図１ｂ】
2021533407.tif 000013
【図２】
2021533407.tif 000014
【図３ａ】
2021533407.tif 000015
【図３ｂ】
2021533407.tif 000016
【図３ｃ】
2021533407.tif 000017
【図３ｄ】
2021533407.tif 000018
【図３ｅ】
2021533407.tif 000019
【図３ｆ】
2021533407.tif 000020
【図４】
2021533407.tif 000021
【図５】
2021533407.tif 000022
【図６】
2021533407.tif 000023
【国際調査報告】
2021533407.tif 000024
2021533407.tif 000025
2021533407.tif 000026
2021533407.tif 000027
2021533407.tif 000028